(57)【要約】  本開示は、化学組成と、相組成と、セラミック媒体の総体積の割合として、少なくとも約１０体積％及び約７０体積％以下の総開気孔含有率と、約５００ｐｐｍ以下の硝酸耐性パラメータとを含むことができる多孔質セラミック媒体に関する。多孔質セラミック媒体の化学組成は、ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含むことができる。相組成は、非晶質ケイ酸塩、石英及びムライトを含むことができる。
2021530419.tif 000002
【特許請求の範囲】
【請求項１】
ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含む化学組成と、
非晶質ケイ酸塩、石英及びムライトを含む相組成と、
セラミック媒体の総体積の割合として、少なくとも約１０体積％及び約７０体積％以下の総開気孔含有率と、
約５００ｐｐｍ以下の硝酸耐性パラメータと
を含む、多孔質セラミック媒体。
【請求項２】
請求項１に記載の多孔質セラミック媒体であって、前記化学組成が、
前記多孔質セラミック媒体の総重量の割合として、少なくとも約６５．０重量％及び約８５．０重量％以下のＳｉＯ２含有量と、
前記多孔質セラミック媒体の総重量の割合として、少なくとも約１０重量％及び約３０重量％以下のＡｌ２Ｏ３含有量と、
前記多孔質セラミック媒体の総重量の割合として、少なくとも約２重量％及び約８重量％以下のアルカリ成分の含有量と、
前記多孔質セラミック媒体の総重量の割合として、少なくとも約１重量％及び約５重量％以下の第２の金属酸化物成分の含有量と
を含む、前記多孔質セラミック媒体。
【請求項３】
前記アルカリ成分が、Ｎａ２Ｏ、Ｋ２Ｏ、Ｌｉ２Ｏ又はそれらの組み合わせを含む、請求項１及び２のいずれか一項に記載の多孔質セラミック媒体。
【請求項４】
前記媒体が、前記多孔質セラミック媒体の総体積の割合として少なくとも約２０体積％の開気孔率を含む、請求項１及び２のいずれか一項に記載の多孔質セラミック媒体。
【請求項５】
前記多孔質セラミック媒体が、約１５０ｐｐｍ以下の硝酸耐性パラメータを含む、請求項１及び２のいずれか一項に記載の多孔質セラミック媒体。
【請求項６】
前記多孔質セラミック媒体が、約０．２５重量％以下の硝酸重量損失パラメータを含む、請求項１及び２のいずれか一項に記載の多孔質セラミック媒体。
【請求項７】
前記多孔質セラミック媒体が、球形媒体を含む、請求項１及び２のいずれか一項に記載の多孔質セラミック媒体。
【請求項８】
前記球形媒体が、少なくとも約０．３ｍｍ及び約５０ｍｍ以下の平均直径を含む、請求項７に記載の多孔質セラミック媒体。
【請求項９】
前記多孔質セラミック媒体が、非球形媒体を含む、請求項１及び２のいずれか一項に記載の多孔質セラミック媒体。
【請求項１０】
前記非球形媒体が、少なくとも約０．３ｍｍ及び約５０ｍｍ以下の平均直径を含む、請求項７に記載の多孔質セラミック媒体。
【請求項１１】
多孔質セラミック媒体を形成する方法であって、前記方法が、
粘土、長石、未処理のパーライト、及びＳｉＣを含む原料混合物を提供することと、
前記原料混合物を多孔質セラミック媒体に形成することと
を含み、前記多孔質セラミック媒体が、
非晶質ケイ酸塩、石英及びムライトを含む相組成と、
少なくとも約０．１０ｃｃ／ｇ及び約０．６ｃｃ／ｇ以下の総気孔含有率と、
約５００ｐｐｍ以下の硝酸耐性パラメータと
を含む、方法。
【請求項１２】
前記原料混合物が、前記原料混合物の総重量の割合として、少なくとも約２０重量％及び約６０重量％以下の粘土含有量を含む、請求項１１に記載の方法。
【請求項１３】
前記原料混合物が、前記原料混合物の総重量の割合として、少なくとも約１０重量％及び約３０重量％以下の長石含有量を含む、請求項１１に記載の方法。
【請求項１４】
前記原料混合物が、前記原料混合物の総重量の割合として、少なくとも約２０重量％及び約５０重量％以下の未処理のパーライト含有量を含む、請求項１１に記載の方法。
【請求項１５】
前記原料混合物が、前記原料混合物の総重量の割合として、少なくとも約０．０５重量％及び約０．２５重量％以下のＳｉＣ含有量を含む、請求項１１に記載の方法。
【発明の詳細な説明】
【技術分野】
【０００１】
関連出願の相互参照
本出願は、２０１８年６月２９日出願の米国仮出願番号第６２／６９１，６６４号の利益を主張する。
【０００２】
以下は、一般に多孔質セラミック媒体、より具体的には耐酸性セラミック媒体及びその製造方法に関する。
【背景技術】
【０００３】
化学処理産業では、開気孔含有率の高い耐酸性材料は、触媒材料でコーティングし、酸性環境で触媒として使用することができるため有益である。換言すれば、触媒担体媒体として使用するために、高い開気孔含有率を有する耐酸性材料が必要とされている。高い開気孔含有率（すなわち、少なくとも約２０体積パーセントの開気孔含有率）を有する市販の触媒担体及び他の既知の多孔質セラミック媒体は、一般に、高濃度及び／又は高温での種々の酸に対して耐性がない。あるいは、高温及び／又は濃酸に対して高度に耐性のある市販の触媒担体及び他の既知の多孔質セラミック媒体は、典型的には非常に高密度であり、開気孔率はほとんど又は全くない。したがって、業界は、高い耐酸性及び高い開気孔含有率の複合的な利点を有する改善された触媒担体及び多孔質媒体を引き続き要求している。
【発明の概要】
【０００４】
第１の態様によれば、多孔質セラミック媒体は、化学組成と、相組成と、セラミック媒体の総体積の割合として、少なくとも約２５体積％及び約５５体積％以下の総開気孔含有率と、約５００ｐｐｍ以下の硝酸耐性パラメータとを含むことができる。多孔質セラミック媒体の化学組成は、ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含むことができる。相組成は、非晶質ケイ酸塩、石英及びムライトを含むことができる。
【０００５】
さらに他の態様によれば、多孔質セラミック媒体を形成する方法は、原料混合物を提供することと、原料混合物を多孔質セラミック媒体に形成することとを含むことができる。原料混合物は、粘土、長石、未処理のパーライト及びＳｉＣを含むことができる。多孔質セラミック媒体は、相組成と、セラミック媒体の総体積の割合として、少なくとも約２５体積％及び約５５体積％以下の総開気孔含有率と、約５００ｐｐｍ以下の硝酸耐性パラメータとを含むことができる。相組成は、非晶質ケイ酸塩、石英及びムライトを含むことができる。
【０００６】
実施形態は例として示されており、添付の図に限定されない。
【図面の簡単な説明】
【０００７】
【図１】一実施形態による多孔質セラミック媒体の製造方法のフローチャートの図である。
【０００８】
【図２】本明細書に記載の実施形態に従って形成された多孔質セラミック媒体サンプル及び比較サンプルについて測定された「総開気孔率」対「硝酸耐性パラメータ」のプロットを含む。
【０００９】
【図３】本明細書に記載の実施形態に従って形成された多孔質セラミック媒体サンプル及び比較サンプルについて測定された「総開気孔率」対「ＨＣｌ酸耐性パラメータ」のプロットを含む。
【００１０】
当事者は、図中の要素が、分かりやすく明瞭にするために示され、必ずしも一定の縮尺で描かれていないことを理解している。
【発明を実施するための形態】
【００１１】
以下の議論は、教示の特定の実装形態及び実施形態に焦点を当てる。詳細な説明は、特定の実施形態の説明を助けるために提供され、開示又は教示の範囲又は適用性を限定するものとして解釈されるべきではない。本明細書で提供される開示及び教示に基づいて、他の実施形態を使用することができることが理解されよう。
【００１２】
用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」又はそれらのあらゆる他の変形は、非排他的包含を網羅することを意図している。例えば、特徴の列挙を含む方法、物品、又は装置は、必ずしもそれらの特徴のみに限定されるわけではなく、明示的に列挙されていないか、又はそのような方法、物品、若しくは装置に固有の他の特徴を含んでもよい。さらに、明示的な別段の記載がない限り、「又は（ｏｒ）」は、包含的論理和を指し、排他的論理和を指すものではない。例えば、条件Ａ又はＢが満たされるのは、Ａが真であり（又は存在し）Ｂが偽である（又は存在しない）こと、Ａが偽であり（又は存在せず）Ｂが真である（又は存在する）こと、並びにＡ及びＢの両方が真である（又は存在する）ことのいずれか１つによってである。
【００１３】
また、「ａ」又は「ａｎ」の使用は、本明細書に記載の要素及び構成要素を説明するために用いられる。これは、単に便宜的なものであり、本発明の範囲の一般的な意味を付与するために行われる。この説明は、別の意味であることが明らかでない限り、１つ、少なくとも１つ、又は複数形もまた含むような単数形を含むように読まれるべきであり、逆もまた同様である。例えば、本明細書に単一の項目が説明されている場合、単一の項目の代わりに複数の項目を使用することができる。同様に、本明細書に複数の項目が説明されている場合、単一の項目をその複数の項目に置き換えることができる。
【００１４】
本明細書で使用される「硝酸耐性パラメータ」という用語は、サンプルが沸騰している１０％硝酸溶液に１５分間置かれた後、多孔質セラミック媒体の代表的なサンプルから浸出された多孔質セラミック媒体の総質量のＩＣＰ分析を使用した測定を指す。本明細書に記載の実施形態の目的のために、多孔質セラミック媒体の特定のサンプルの硝酸耐性パラメータを、以下のステップを含む硝酸耐性試験に従って測定する。１）１０００ｍＬのメスフラスコを４分の１のＤＩ水で満たし、１０７ｍＬの約７０％硝酸を加えて混合し、ＤＩ水でメスフラスコをラインの近くまで満たし、混合物を室温まで冷却させ、フラスコを容量まで満たし、よく混合することによって、１０％Ｗ／Ｖ硝酸希釈液を調製し、２）ホットプレートを３８０〜４００℃に予熱し、約１０ｇの多孔質セラミック媒体のサンプルを２００ｍＬビーカーに秤量して記録し、サンプルにステップ１で調製した１０％硝酸希釈液１００ｍＬを加え、空のビーカーにステップ１で調製した１０％硝酸希釈液１００ｍＬを加えてブランクを準備し、これらのビーカーの上に時計皿を置き、サンプル及びブランクをホットプレート上で１５分間煮沸し、ホットプレートからサンプル及びブランクを取り出すことによって、１０％硝酸ＨＰ浸出性分析を行い、３）サンプルのビーカーからスクリーンを用いて液体から残りの固体媒体サンプルを分離し、固体媒体サンプルをすすいで乾燥させ、乾燥した媒体サンプルを秤量して記録し、次に、４）サンプル液及びブランクをそれぞれＷｈａｔｍａｎ（登録商標）＃４０により２００ｍＬメスフラスコに濾過し、サンプル及びブランクを２５ｍＬずつのＤＩ水で３回すすぎ（それぞれ完全に排水させる）、フィルタ及びすすぎ漏斗を取り外し、サンプル及びブランクを冷却させ、サンプル及びブランクをマークまで希釈し、希釈した各サンプル及びブランクをよく混合し、５）ＩＣＰにより各内容物を分析し、検出された各成分についてｐｐｍ量で報告し、合計してすべてのｐｐｍ量の合計を求める。
【００１５】
本明細書で使用される「硝酸重量損失パラメータ」という用語は、「硝酸耐性パラメータ」に関して上記で概説した手順のステップ２の初期重量から、「硝酸耐性パラメータ」に関して上記で概説した手順のステップ３の最終重量を減じ、この結果を重量損失の割合として表すことによって、固体媒体サンプルの重量の変化を指す。
【００１６】
本明細書で使用される「ＨＣｌ酸耐性パラメータ」という用語は、サンプルが沸騰している１０％ＨＣｌ酸溶液に１５分間置かれた後、代表的なサンプルから浸出された多孔質セラミック媒体の総質量のＩＣＰ分析を使用した測定を指す。本明細書に記載の実施形態の目的のために、多孔質セラミック媒体の特定のサンプルのＨＣｌ酸耐性パラメータを、以下のステップを含むＨＣｌ酸耐性試験に従って測定する。１）１０００ｍＬのメスフラスコを４分の１のＤＩ水で満たし、１００ｍＬの約３８％ＨＣｌ酸を加えて混合し、ＤＩ水でメスフラスコをラインの近くまで満たし、混合物を室温まで冷却させ、フラスコを容量まで満たし、よく混合することによって、１０％Ｗ／Ｖ  ＨＣｌ酸希釈液を調製し、２）ホットプレートを３１０℃に予熱し、約５０ｇの多孔質セラミック媒体のサンプルを２５０ｍＬ三角フラスコに秤量して記録し、サンプルにステップ１で調製した１０％ＨＣｌ酸希釈液２５０ｍＬを加え、三角フラスコにコンデンサカラムを接続し、カラム水を流し、空のビーカーにステップ１で調製した１０％ＨＣｌ酸希釈液２５０ｍＬを加えてブランクを準備し、サンプル及びブランクをホットプレート上で２時間煮沸し、ホットプレートからサンプル及びブランクを取り出すことによって、１０％ＨＣｌ  ＨＰ浸出性分析を行い、３）サンプルのビーカーからスクリーンを用いて液体から残りの固体媒体サンプルを分離し、固体媒体サンプルをすすいで乾燥させ、乾燥した媒体サンプルを秤量して記録し、次に、４）サンプル液及びブランクをそれぞれＷｈａｔｍａｎ（登録商標）＃４０により５００ｍＬメスフラスコに濾過し、サンプル及びブランクを５０ｍＬずつのＤＩ水で３回すすぎ（それぞれ完全に排水させる）、フィルタ及びすすぎ漏斗を取り外し、サンプル及びブランクを冷却させ、サンプル及びブランクをマークまで希釈し、希釈した各サンプル及びブランクをよく混合し、５）ＩＣＰにより各内容物を分析し、検出された各成分についてｐｐｍ量で報告し、合計してすべてのｐｐｍ量の合計を求める。
【００１７】
本明細書で使用される「ＨＣｌ酸重量損失パラメータ」という用語は、「ＨＣｌ酸耐性パラメータ」に関して上記で概説した手順のステップ２の初期重量から、「ＨＣｌ酸耐性パラメータ」に関して上記で概説した手順のステップ３の最終重量を減じ、この結果を重量損失の割合として表すことによって、固体媒体サンプルの重量の変化を指す。
【００１８】
本明細書に記載の特定の実施形態によれば、多孔質セラミック媒体は、特定の化学組成と、特定の相組成と、特定の総開気孔含有率と、特定の硝酸耐性パラメータとを含むことができる。
【００１９】
特定の化学組成を参照すると、特定の実施形態によれば、多孔質セラミック媒体の化学組成は、ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含むことができる。
【００２０】
さらに他の実施形態によれば、多孔質セラミック媒体の化学組成は、特定の含有量のＳｉＯ２を含むことができる。例えば、多孔質セラミック媒体は、多孔質セラミック媒体の総重量の割合として少なくとも約６５．０重量％、例えば、少なくとも約６５．５重量％、又は少なくとも約６６．０重量％、又は少なくとも約６６．５重量％、又は少なくとも約６７．０重量％、又は少なくとも約６７．５重量％、又は少なくとも約６８．０重量％、又は少なくとも約６８．５重量％、又は少なくとも約６９．０重量％、又は少なくとも約６９．５重量％、あるいは少なくとも約７０重量％のＳｉＯ２含有量を含むことができる。さらに他の実施形態によれば、多孔質セラミック媒体は、多孔質セラミック媒体の総重量の割合として約８５重量％以下、例えば、約８４．５重量％以下、又は約８４．０重量％以下、又は約８３．５重量％以下、又は約８３．０重量％以下、又は約８２．５重量％以下、又は約８２．０重量％以下、又は約８１．５重量％以下、又は約８１．０重量％以下、又は約８０．５重量％以下、又は約８０．０重量％以下、又は約７９．５重量％以下、又は約７９．０重量％以下、あるいは約７８．５重量％以下のＳｉＯ２含有量を含むことができる。多孔質セラミック媒体中のＳｉＯ２含有量は、上記の値のいずれかの間の任意の値であり得、それを含み得ることが理解されよう。多孔質セラミック媒体中のＳｉＯ２含有量は、上記の値のいずれかの間の範囲内であり得、それを含み得ることがさらに理解されよう。
【００２１】
さらに他の実施形態によれば、多孔質セラミック媒体の化学組成は、特定の含有量のＡｌ２Ｏ３を含むことができる。例えば、多孔質セラミック媒体は、多孔質セラミック媒体の総重量の割合として少なくとも約１０重量％、例えば、少なくとも約１０．５重量％、又は少なくとも約１１．０重量％、又は少なくとも約１１．５重量％、又は少なくとも約１２．０重量％、又は少なくとも約１２．５重量％、又は少なくとも約１３．０重量％、又は少なくとも約１３．５重量％、あるいは少なくとも約１４重量％のＡｌ２Ｏ３含有量を含むことができる。さらに他の実施形態によれば、多孔質セラミック媒体は、多孔質セラミック媒体の総重量の割合として約３０重量％以下、例えば、約２９．５重量％以下、又は約２９．０重量％以下、又は約２８．５重量％以下、又は約２８．０重量％以下、又は約２７．５重量％以下、又は約２７．０重量％以下、又は約２６．５重量％以下、又は約２６．０重量％以下、又は約２５．５重量％以下、又は約２５．０重量％以下、又は約２４．５重量％以下、又は約２４．０重量％以下、又は約２３．５重量％以下、又は約２３．０重量％以下、あるいは約２２．５重量％以下のＡｌ２Ｏ３含有量を含むことができる。多孔質セラミック媒体中のＡｌ２Ｏ３含有量は、上記の値のいずれかの間の任意の値であり得、それを含み得ることが理解されよう。多孔質セラミック媒体中のＡｌ２Ｏ３含有量は、上記の値のいずれかの間の範囲内であり得、それを含み得ることがさらに理解されよう。
【００２２】
さらに他の実施形態によれば、多孔質セラミック媒体の化学組成のアルカリ成分は、Ｎａ２Ｏを含むことができる。他の実施形態によれば、多孔質セラミック媒体の化学組成のアルカリ成分は、Ｋ２Ｏを含むことができる。さらに他の実施形態によれば、多孔質セラミック媒体の化学組成のアルカリ成分は、Ｌｉ２Ｏを含むことができる。さらに他の実施形態によれば、多孔質セラミック媒体の化学組成物のアルカリ成分は、Ｎａ２Ｏ、Ｋ２Ｏ及びＬｉ２Ｏからなる群から選択されるアルカリ成分の組み合わせを含むことができる。
【００２３】
さらに他の実施形態によれば、多孔質セラミック媒体は、特定の総含有量のアルカリ成分を含むことができる。例えば、多孔質セラミック媒体は、多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のアルカリ成分の総含有量を含むことができる。さらに他の実施形態によれば、多孔質セラミック媒体は、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のアルカリ成分の総含有量を含むことができる。多孔質セラミック媒体中のアルカリ成分の総含有量は、上記の値のいずれかの間の任意の値であり得、それを含み得ることが理解されよう。多孔質セラミック媒体中のアルカリ成分の総含有量は、上記の値のいずれかの間の範囲内であり得、それを含み得ることがさらに理解されよう。
【００２４】
さらに他の実施形態によれば、多孔質セラミック媒体は、特定の含有量のＮａ２Ｏを含むことができる。例えば、多孔質セラミック媒体は、多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＮａ２Ｏ含有量を含むことができる。さらに他の実施形態によれば、多孔質セラミック媒体は、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＮａ２Ｏ含有量を含むことができる。多孔質セラミック媒体中のＮａ２Ｏ含有量は、上記の値のいずれかの間の任意の値であり得、それを含み得ることが理解されよう。多孔質セラミック媒体中のＮａ２Ｏ含有量は、上記の値のいずれかの間の範囲内であり得、それを含み得ることがさらに理解されよう。
【００２５】
さらに他の実施形態によれば、多孔質セラミック媒体は、特定の含有量のＫ２Ｏを含むことができる。例えば、多孔質セラミック媒体は、多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＫ２Ｏ含有量を含むことができる。さらに他の実施形態によれば、多孔質セラミック媒体は、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＫ２Ｏ含有量を含むことができる。多孔質セラミック媒体中のＫ２Ｏ含有量は、上記の値のいずれかの間の任意の値であり得、それを含み得ることが理解されよう。多孔質セラミック媒体中のＫ２Ｏ含有量は、上記の値のいずれかの間の範囲内であり得、それを含み得ることがさらに理解されよう。
【００２６】
さらに他の実施形態によれば、多孔質セラミック媒体は、特定の含有量のＬｉ２Ｏを含むことができる。例えば、多孔質セラミック媒体は、多孔質セラミック媒体の総重量の割合として少なくとも約２．０重量％、例えば、少なくとも約２．１重量％又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＬｉ２Ｏ含有量を含むことができる。さらに他の実施形態によれば、多孔質セラミック媒体は、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＬｉ２Ｏ含有量を含むことができる。多孔質セラミック媒体中のＬｉ２Ｏ含有量は、上記の値のいずれかの間の任意の値であり得、それを含み得ることが理解されよう。多孔質セラミック媒体中のＬｉ２Ｏ含有量は、上記の値のいずれかの間の範囲内であり得、それを含み得ることがさらに理解されよう。
【００２７】
さらに他の実施形態によれば、第２の金属酸化物成分は、Ｆｅ酸化物からなることができる。さらに他の実施形態によれば、第２の金属酸化物成分は、Ｔｉ酸化物からなることができる。さらに他の実施形態によれば、第２の金属酸化物成分は、Ｃａ酸化物からなることができる。さらに他の実施形態によれば、第２の金属酸化物成分は、Ｍｇ酸化物からなることができる。
【００２８】
さらに他の実施形態によれば、多孔質セラミック媒体は、特定の総含有量の第２の金属酸化物成分を含むことができる。例えば、多孔質セラミック媒体は、多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％の第２の金属酸化物成分の総含有量を含むことができる。さらに他の実施形態によれば、多孔質セラミック媒体は、多孔質セラミック媒体の総重量の割合として約５．０重量％以下、又は約４．９重量％以下、又は約４．８重量％以下、又は約４．７重量％、以下又は約４．６重量％以下、又は約４．５重量％、以下又は約４．４重量％以下、又は約４．３重量％以下、又は約４．２重量％以下、又は約４．１重量％以下、あるいは約４．０重量％以下の第２の金属酸化物成分の総含有量を含むことができる。多孔質セラミック媒体中の第２の金属酸化物成分の総含有量は、上記の値のいずれかの間の任意の値であり得、それを含み得ることが理解されよう。多孔質セラミック媒体中の第２の金属酸化物成分の総含有量は、上記の値のいずれかの間の範囲内であり得、それを含み得ることがさらに理解されよう。
【００２９】
さらに他の実施形態によれば、多孔質セラミック媒体は、特定の含有量のＦｅ酸化物を含むことができる。例えば、多孔質セラミック媒体は、多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＦｅ酸化物含有量を含むことができる。さらに他の実施形態によれば、多孔質セラミック媒体は、多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＦｅ酸化物含有量を含むことができる。多孔質セラミック媒体中のＦｅ酸化物含有量は、上記の値のいずれかの間の任意の値であり得、それを含み得ることが理解されよう。多孔質セラミック媒体中のＦｅ酸化物含有量は、上記の値のいずれかの間の範囲内であり得、それを含み得ることがさらに理解されよう。
【００３０】
さらに他の実施形態によれば、多孔質セラミック媒体は、特定の含有量のＴｉ酸化物を含むことができる。例えば、多孔質セラミック媒体は、多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＴｉ酸化物含有量を含むことができる。さらに他の実施形態によれば、多孔質セラミック媒体は、多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＴｉ酸化物含有量を含むことができる。多孔質セラミック媒体中のＴｉ酸化物含有量は、上記の値のいずれかの間の任意の値であり得、それを含み得ることが理解されよう。多孔質セラミック媒体中のＴｉ酸化物含有量は、上記の値のいずれかの間の範囲内であり得、それを含み得ることがさらに理解されよう。
【００３１】
さらに他の実施形態によれば、多孔質セラミック媒体は、特定の含有量のＣａ酸化物を含むことができる。例えば、多孔質セラミック媒体は、多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＣａ酸化物含有量を含むことができる。さらに他の実施形態によれば、多孔質セラミック媒体は、多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＣａ酸化物含有量を含むことができる。多孔質セラミック媒体中のＣａ酸化物含有量は、上記の値のいずれかの間の任意の値であり得、それを含み得ることが理解されよう。多孔質セラミック媒体中のＣａ酸化物含有量は、上記の値のいずれかの間の範囲内であり得、それを含み得ることがさらに理解されよう。
【００３２】
さらに他の実施形態によれば、多孔質セラミック媒体は、特定の含有量のＭｇ酸化物を含むことができる。例えば、多孔質セラミック媒体は、多孔質セラミック媒体の総重量の割合として少なくとも約１．０重量％、例えば、少なくとも約１．１重量％又は少なくとも約１．２重量％又は少なくとも約１．３重量％又は少なくとも約１．４重量％又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＭｇ酸化物含有量を含むことができる。さらに他の実施形態によれば、多孔質セラミック媒体は、多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＭｇ酸化物含有量を含むことができる。多孔質セラミック媒体中のＭｇ酸化物含有量は、上記の値のいずれかの間の任意の値であり得、それを含み得ることが理解されよう。多孔質セラミック媒体中のＭｇ酸化物含有量は、上記の値のいずれかの間の範囲内であり得、それを含み得ることがさらに理解されよう。
【００３３】
さらに他の実施形態によれば、多孔質セラミック媒体の相組成は、非晶質ケイ酸塩を含むことができる。さらに他の実施形態によれば、多孔質セラミック媒体の相組成は、石英を含むことができる。さらに他の実施形態によれば、多孔質セラミック媒体の相組成は、ムライトを含むことができる。他の実施形態によれば、多孔質セラミック媒体の相組成は、非晶質ケイ酸塩、石英又はムライトの組み合わせを含むことができる。さらに他の実施形態によれば、多孔質セラミック媒体の相組成は、非晶質ケイ酸塩、石英及びムライトを含むことができる。
【００３４】
さらに他の実施形態によれば、多孔質セラミック媒体は、特定の総開気孔含有率を含むことができる。本明細書に記載の開気孔率は、Ｍｉｃｒｏｍｅｔｒｉｃｓ（登録商標）Ａｕｔｏｐｏｒｅ（商標）９５００モデル（接触角１３０°、水銀の表面張力０．４８０Ｎ／ｍ、水銀圧縮の補正なし）を使用して、２５〜６０，０００ｐｓｉの圧力を用いた水銀圧入によって決定される。得られた測定値に、材料密度又は材料の粒子密度を乗じ、次に１００を乗じて、この測定値を体積パーセントの気孔率に変換する。特定の実施形態によれば、多孔質セラミック媒体は、多孔質セラミック媒体の総体積の割合として少なくとも約１０体積％、例えば、少なくとも約１１体積％、又は少なくとも約１２体積％、又は少なくとも約１３体積％、又は少なくとも約１４体積％、又は少なくとも約１５体積％、又は少なくとも約１６体積％、又は少なくとも約１７体積％、又は少なくとも約１８体積％、又は少なくとも約１９体積％、又は少なくとも約２０体積％、又は少なくとも約２１体積％、又は少なくとも約２２体積％、又は少なくとも約２３体積％、又は少なくとも約２４体積％、あるいは少なくとも約２５体積％の総開気孔含有率を含むことができる。さらに他の実施形態によれば、多孔質セラミック媒体は、多孔質セラミック媒体の総体積の割合として約７０体積％以下、例えば、約６５体積％以下、又は約６０体積％以下、又は約５５体積％以下、又は約５０体積％以下、又は約４５体積％以下、又は約４０体積％以下の総開気孔含有率を含むことができる。多孔質セラミック媒体中の総開気孔含有率は、上記の値のいずれかの間の任意の値であり得、それを含み得ることが理解されよう。多孔質セラミック媒体中の総開気孔含有率は、上記の値のいずれかの間の範囲内であり得、それを含み得ることがさらに理解されよう。
【００３５】
さらに他の実施形態によれば、多孔質セラミック媒体は、特定の総開気孔含有率を含むことができる。本明細書に記載の開気孔率は、Ｍｉｃｒｏｍｅｔｒｉｃｓ（登録商標）Ａｕｔｏｐｏｒｅ（商標）９５００モデル（接触角１３０°、水銀の表面張力０．４８０Ｎ／ｍ、水銀圧縮の補正なし）を使用して、２５〜６０，０００ｐｓｉの圧力を用いた水銀圧入によって決定される。特定の実施形態によれば、多孔質セラミック媒体は、少なくとも約０．１０ｃｃ／ｇ、例えば、少なくとも約０．１１ｃｃ／ｇ、又は少なくとも約０．１２ｃｃ／ｇ、又は少なくとも約０．１３ｃｃ／ｇ、又は少なくとも約０．１４ｃｃ／ｇ、あるいは少なくとも約０．１５ｃｃ／ｇの総開気孔含有率を含むことができる。さらに他の実施形態によれば、多孔質セラミック媒体は、約０．６ｃｃ／ｇ以下、例えば、約０．５９ｃｃ／ｇ以下、又は約０．５８ｃｃ／ｇ以下、又は約０．５７ｃｃ／ｇ以下、又は約０．５６ｃｃ／ｇ以下、又は約０．５５ｃｃ／ｇ以下、又は約０．５４ｃｃ／ｇ以下、又は約０．５３ｃｃ／ｇ以下、又は約０．５２ｃｃ／ｇ以下、又は約０．５１ｃｃ／ｇ以下、又は約０．５０ｃｃ／ｇ以下、又は約０．４９ｃｃ／ｇ以下、又は約０．４８ｃｃ／ｇ以下、又は約０．４７ｃｃ／ｇ以下、又は約０．４６ｃｃ／ｇ以下、又は約０．４５ｃｃ／ｇ以下、又は約０．４４ｃｃ／ｇ以下、又は約０．４３ｃｃ／ｇ以下、又は約０．４２ｃｃ／ｇ以下、又は約０．４１ｃｃ／ｇ以下、あるいは約０．４０ｃｃ／ｇ以下の総開気孔含有率を含むことができる。多孔質セラミック媒体中の総開気孔含有率は、上記の値のいずれかの間の任意の値であり得、それを含み得ることが理解されよう。多孔質セラミック媒体中の総開気孔含有率は、上記の値のいずれかの間の範囲内であり得、それを含み得ることがさらに理解されよう。
【００３６】
さらに他の実施形態によれば、多孔質セラミック媒体は、特定の硝酸耐性パラメータを含むことができる。例えば、多孔質セラミック媒体は、約５００ｐｐｍ以下、例えば、約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、あるいは約１１０ｐｐｍ以下の硝酸耐性パラメータを含むことができる。多孔質セラミック媒体の硝酸耐性パラメータは、上記の値のいずれかの間の任意の値であり得、それを含み得ることが理解されよう。多孔質セラミック媒体の硝酸耐性パラメータは、上記の値のいずれかの間の範囲内であり得、それを含み得ることがさらに理解されよう。
【００３７】
さらに他の実施形態によれば、多孔質セラミック媒体は、特定の硝酸重量損失パラメータを含むことができる。例えば、多孔質セラミック媒体は、約０．２５重量％以下、例えば、約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、あるいは実質的に重量損失のない硝酸重量損失パラメータを含むことができる。多孔質セラミック媒体の硝酸重量損失パラメータは、上記の値のいずれかの間の任意の値であり得、それを含み得ることが理解されよう。多孔質セラミック媒体の硝酸重量損失パラメータは、上記の値のいずれかの間の範囲内であり得、それを含み得ることがさらに理解されよう。
【００３８】
さらに他の実施形態によれば、多孔質セラミック媒体は、特定のＨＣｌ酸耐性パラメータを含むことができる。例えば、多孔質セラミック媒体は、約５００ｐｐｍ以下、例えば、約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、あるいは約１１０ｐｐｍ以下のＨＣｌ酸耐性パラメータを含むことができる。多孔質セラミック媒体のＨＣｌ酸耐性パラメータは、上記の値のいずれかの間の任意の値であり得、それを含み得ることが理解されよう。多孔質セラミック媒体のＨＣｌ酸耐性パラメータは、上記の値のいずれかの間の範囲内であり得、それを含み得ることがさらに理解されよう。
【００３９】
さらに他の実施形態によれば、多孔質セラミック媒体は、特定のＨＣｌ酸重量損失パラメータを含むことができる。例えば、多孔質セラミック媒体は、約０．２５重量％以下、例えば、約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、あるいは実質的に重量損失のないＨＣｌ酸重量損失パラメータを含むことができる。多孔質セラミック媒体のＨＣｌ酸重量損失パラメータは、上記の値のいずれかの間の任意の値であり得、それを含み得ることが理解されよう。多孔質セラミック媒体のＨＣｌ酸重量損失パラメータは、上記の値のいずれかの間の範囲内であり得、それを含み得ることがさらに理解されよう。
【００４０】
さらに他の実施形態によれば、多孔質セラミック媒体は、粘土、長石、未処理のパーライト、及び炭化ケイ素（ＳｉＣ）を含み得る原料混合物から形成されてよい。
【００４１】
特定の実施形態によれば、原料混合物に含まれる粘土は、例えば、ボールクレイ、陶土、耐火粘土、カオリン、カオリナイト粘土、一般的な粘土、ベントナイト粘土、スメクタイト粘土、モンモリロナイト粘土、イライト粘土、アタパルジャイト粘土、石器粘土、又はそれらの任意の組み合わせなどのセラミック材料の形成に一般的に使用される任意の種類の粘土鉱物であり得る。
【００４２】
特定の実施形態によれば、原料混合物は、特定の含有量の粘土を含むことができる。例えば、原料混合物は、原料混合物の総重量の割合として少なくとも約２０重量％、例えば、少なくとも約２１重量％、又は少なくとも約２２重量％、又は少なくとも約２３重量％、又は少なくとも約２４重量％、又は少なくとも約２５重量％、又は少なくとも約２６重量％、又は少なくとも約２７重量％、又は少なくとも約２８重量％、あるいは少なくとも約２９重量％の粘土含有量を含むことができる。さらに他の実施形態によれば、原料混合物は、原料混合物の総重量の割合として約６０重量％以下、例えば、約５９重量％以下、又は約５８重量％以下、又は約５７重量％以下、又は約５６重量％以下、又は約５５重量％以下、又は約５４重量％以下、又は約５３重量％以下、又は約５２重量％以下、又は約５１重量％以下、又は約５０重量％以下、又は約４９重量％以下、又は約４８重量％以下、又は約４７重量％以下、又は約４６重量％以下、又は約４５重量％以下、又は約４４重量％以下、あるいは約４３重量％以下の粘土含有量を含むことができる。原料混合物中の粘土含有量は、上記の値のいずれかの間の任意の値であり得、それを含み得ることが理解されよう。原料混合物中の粘土含有量は、上記の値のいずれかの間の範囲内であり得、それを含み得ることがさらに理解されよう。
【００４３】
さらに他の実施形態によれば、原料混合物は、特定の含有量の長石を含むことができる。例えば、原料混合物は、原料混合物の総重量の割合として少なくとも約１０重量％、例えば、少なくとも約１０．５重量％、又は少なくとも約１１重量％、又は少なくとも約１１．５重量％、又は少なくとも約１２重量％、又は少なくとも約１２．５重量％、又は少なくとも約１３重量％、又は少なくとも約１３．５重量％、又は少なくとも約１４重量％、又は少なくとも約１４．５重量％、あるいは少なくとも約１５重量％の長石含有量を含むことができる。さらに他の実施形態によれば、原料混合物は、原料混合物の総重量の割合として約３０重量％以下、例えば、約２９重量％以下、又は約２８重量％以下、又は約２７重量％以下、又は約２６重量％以下、又は約２５重量％以下、又は約２４重量％以下、又は約２３重量％以下、又は約２２重量％以下、又は約２１重量％以下、あるいは約２０重量％以下の長石含有量を含むことができる。原料混合物中の長石含有量は、上記の値のいずれかの間の任意の値であり得、それを含み得ることが理解されよう。原料混合物中の長石含有量は、上記の値のいずれかの間の範囲内であり得、それを含み得ることがさらに理解されよう。
【００４４】
さらに他の実施形態によれば、原料混合物は、特定の含有量の未処理のパーライトを含むことができる。例えば、原料混合物は、原料混合物の総重量の割合として少なくとも約２０重量％、例えば、少なくとも約２１重量％、又は少なくとも約２２重量％、又は少なくとも約２３重量％、又は少なくとも約２４重量％、又は少なくとも約２５重量％、又は少なくとも約２６重量％、又は少なくとも約２７重量％、又は少なくとも約２８重量％、又は少なくとも約２９重量％、又は少なくとも約３０重量％、又は少なくとも約３１重量％、又は少なくとも約３２重量％、又は少なくとも約３３重量％、又は少なくとも約３４重量％、あるいは少なくとも約３５重量％の未処理のパーライト含有量を含むことができる。さらに他の実施形態によれば、原料混合物は、原料混合物の総重量の割合として約５０重量％以下、例えば、約４９重量％以下、又は約４８重量％以下、又は約４７重量％以下、又は約４６重量％以下、あるいは約４５重量％以下の未処理のパーライト含有量を含むことができる。原料混合物中の未処理のパーライト含有量は、上記の値のいずれかの間の任意の値であり得、それを含み得ることが理解されよう。原料混合物中の未処理のパーライト含有量は、上記の値のいずれかの間の範囲内であり得、それを含み得ることがさらに理解されよう。
【００４５】
さらに他の実施形態によれば、原料混合物は、特定の含有量のＳｉＣを含むことができる。例えば、原料混合物は、原料混合物の総重量の割合として少なくとも約０．０１重量％、例えば、少なくとも約０．０２重量％、又は少なくとも約０．０３重量％、又は少なくとも約０．０４重量％、あるいは少なくとも約０．０５重量％のＳｉＣ含有量を含むことができる。さらに他の実施形態によれば、原料混合物は、原料混合物の総重量の割合として約０．２５重量％以下、例えば、約０．２４重量％以下、又は約０．２３重量％以下、又は約０．２２重量％以下、又は約０．２１重量％以下、又は約０．２０重量％以下、又は約０．１９重量％以下、又は約０．１８重量％以下、又は約０．１７重量％以下、又は約０．１６重量％以下、あるいは約０．１５重量％以下のＳｉＣ含有量を含むことができる。原料混合物中のＳｉＣ含有量は、上記の値のいずれかの間の任意の値であり得、それを含み得ることが理解されよう。原料混合物中のＳｉＣ含有量は、上記の値のいずれかの間の範囲内であり得、それを含み得ることがさらに理解されよう。
【００４６】
さらに他の実施形態によれば、多孔質セラミック媒体は、概して非球形媒体であってもよい。本明細書に記載の実施形態の目的のために、多孔質セラミック媒体の粒子の大部分が概して非球形の形状を有する場合、多孔質セラミック媒体は非球形媒体として記載することができる。
【００４７】
さらに他の実施形態によれば、非球形多孔質セラミック媒体は、特定の平均直径を有することができる。本明細書に記載の実施形態の目的のために、非球形粒子の所与のサンプルの平均直径を、キャリパーを使用して測定して、サンプルの所与の粒子の最大直径を決定することができる。この測定は、所与のサンプル中の少なくとも１５個の粒子について繰り返され、次にこの測定値が平均化されて、非球形粒子の所与のサンプルの平均直径が決定される。特定の実施形態によれば、非球形媒体は、少なくとも約０．３ｍｍ、例えば、少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍ、あるいは少なくとも約１８ｍｍの平均直径を有することができる。さらに他の実施形態によれば、非球形媒体は、約５０ｍｍ以下、例えば、約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下、あるいは約２０ｍｍ以下の平均直径を有することができる。非球形媒体の平均直径は、上記の値のいずれかの間の任意の値であり得、それを含み得ることが理解されよう。非球形媒体の平均直径は、上記の値のいずれかの間の範囲内であり得、それを含み得ることがさらに理解されよう。
【００４８】
さらに他の実施形態によれば、多孔質セラミック媒体は、球形媒体であってもよい。本明細書に記載の実施形態の目的のために、多孔質セラミック媒体の粒子の大部分が概して球形の形状を有する場合、多孔質セラミック媒体は球形媒体として記載することができる。
【００４９】
さらに他の実施形態によれば、本明細書に記載の特定の実施形態の球形媒体は、特定の平均直径を有することができる。本明細書に記載の実施形態の目的のために、非球形粒子の所与のサンプルの平均直径は、Ｒｅｔｓｃｈ（登録商標）Ｃａｍｓｉｚｅｒ（登録商標）（「カムサイザー」）を使用して測定することができる。カムサイザーは、高速度カメラの前に垂直下向きの単層で粒子を供給して、画像から直径を測定する。測定値は、画像に見られる粒子の最小弦から決定される。特定の実施形態によれば、球形媒体は、少なくとも約０．３ｍｍ、例えば、少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍ、あるいは少なくとも約１８ｍｍの平均球径を有することができる。さらに他の実施形態によれば、球形媒体は、約５０ｍｍ以下、例えば、約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下、あるいは約２０ｍｍ以下の平均球径を有することができる。球形媒体の平均球径は、上記の値のいずれかの間の任意の値であり得、それを含み得ることが理解されよう。球形媒体の平均球径は、上記の値のいずれかの間の範囲内であり得、それを含み得ることがさらに理解されよう。
【００５０】
さらに他の実施形態によれば、本明細書に記載の実施形態に従って形成された多孔質セラミック媒体は、多孔質機能媒体として使用するために構成されてもよい。本明細書に記載のさらに他の実施形態によれば、本明細書に記載の実施形態に従って形成された多孔質セラミック媒体は、多孔質機能媒体として使用するために構成された特定の形状を有してもよい。
【００５１】
さらに他の実施形態によれば、本明細書に記載の実施形態に従って形成された多孔質セラミック媒体は、触媒担体として使用するために構成されてもよい。本明細書に記載のさらに他の実施形態によれば、本明細書に記載の実施形態に従って形成された多孔質セラミック媒体は、触媒担体として使用するために構成された特定の形状を有してもよい。
【００５２】
ここで、多孔質セラミック媒体を形成する方法を参照すると、図１は、媒体形成プロセス１００を示す。媒体形成プロセス１００は、原料混合物を提供する第１のステップ１０２、及び原料混合物を多孔質セラミック媒体に形成する第２のステップ１０４を含むことができる。
【００５３】
特定の実施形態によれば、ステップ１０２で提供される原料混合物は、特定の材料を含むことができる。例えば、ステップ１０２で提供される原料混合物は、粘土、長石、未処理のパーライト、及び炭化ケイ素（ＳｉＣ）を含むことができる。
【００５４】
特定の実施形態によれば、原料混合物に含まれる粘土は、例えば、ボールクレイ、陶土、耐火粘土、カオリン、カオリナイト粘土、一般的な粘土、ベントナイト粘土、スメクタイト粘土、モンモリロナイト粘土、イライト粘土、アタパルジャイト粘土、石器粘土、又はそれらの任意の組み合わせなどのセラミック材料の形成に一般的に使用される任意の種類の粘土鉱物であり得る。
【００５５】
特定の実施形態によれば、ステップ１０２で提供される原料混合物は、特定の含有量の粘土を含むことができる。例えば、ステップ１０２で提供される原料混合物は、ステップ１０２で提供される原料混合物の総重量の割合として少なくとも約２０重量％、例えば、少なくとも約２１重量％、又は少なくとも約２２重量％、又は少なくとも約２３重量％、又は少なくとも約２４重量％、又は少なくとも約２５重量％、又は少なくとも約２６重量％、又は少なくとも約２７重量％、又は少なくとも約２８重量％、あるいは少なくとも約２９重量％の粘土含有量を含むことができる。さらに他の実施形態によれば、ステップ１０２で提供される原料混合物は、ステップ１０２で提供される原料混合物の総重量の割合として約６０重量％以下、例えば、約５９重量％以下、又は約５８重量％以下、又は約５７重量％以下、又は約５６重量％以下、又は約５５重量％以下、又は約５４重量％以下、又は約５３重量％以下、又は約５２重量％以下、又は約５１重量％以下、又は約５０重量％以下、又は約４９重量％以下、又は約４８重量％以下、又は約４７重量％以下、又は約４６重量％以下、又は約４５重量％以下、又は約４４重量％以下、あるいは約４３重量％以下の粘土含有量を含むことができる。ステップ１０２で提供される原料混合物中の粘土含有量は、上記の値のいずれかの間の任意の値であり得、それを含み得ることが理解されよう。ステップ１０２で提供される原料混合物中の粘土含有量は、上記の値のいずれかの間の範囲内であり得、それを含み得ることがさらに理解されよう。
【００５６】
さらに他の実施形態によれば、ステップ１０２で提供される原料混合物は、特定の含有量の長石を含むことができる。例えば、ステップ１０２で提供される原料混合物は、ステップ１０２で提供される原料混合物の総重量の割合として少なくとも約１０重量％、例えば、少なくとも約１０．５重量％、又は少なくとも約１１重量％、又は少なくとも約１１．５重量％、又は少なくとも約１２重量％、又は少なくとも約１２．５重量％、又は少なくとも約１３重量％、又は少なくとも約１３．５重量％、又は少なくとも約１４重量％、又は少なくとも約１４．５重量％、あるいは少なくとも約１５重量％の長石含有量を含むことができる。さらに他の実施形態によれば、ステップ１０２で提供される原料混合物は、ステップ１０２で提供される原料混合物の総重量の割合として約３０重量％以下、例えば、約２９重量％以下、又は約２８重量％以下、又は約２７重量％以下、又は約２６重量％以下、又は約２５重量％以下、又は約２４重量％以下、又は約２３重量％以下、又は約２２重量％以下、又は約２１重量％以下、あるいは約２０重量％以下の長石含有量を含むことができる。ステップ１０２で提供される原料混合物中の長石含有量は、上記の値のいずれかの間の任意の値であり得、それを含み得ることが理解されよう。ステップ１０２で提供される原料混合物中の長石含有量は、上記の値のいずれかの間の範囲内であり得、それを含み得ることがさらに理解されよう。
【００５７】
さらに他の実施形態によれば、ステップ１０２で提供される原料混合物は、特定の含有量の未処理のパーライトを含むことができる。例えば、ステップ１０２で提供される原料混合物は、ステップ１０２で提供される原料混合物の総重量の割合として少なくとも約２０重量％、例えば、少なくとも約２１重量％、又は少なくとも約２２重量％、又は少なくとも約２３重量％、又は少なくとも約２４重量％、又は少なくとも約２５重量％、又は少なくとも約２６重量％、又は少なくとも約２７重量％、又は少なくとも約２８重量％、又は少なくとも約２９重量％、又は少なくとも約３０重量％、又は少なくとも約３１重量％、又は少なくとも約３２重量％、又は少なくとも約３３重量％、又は少なくとも約３４重量％、あるいは少なくとも約３５重量％の未処理のパーライト含有量を含むことができる。さらに他の実施形態によれば、ステップ１０２で提供される原料混合物は、ステップ１０２で提供される原料混合物の総重量の割合として約５０重量％以下、例えば、約４９重量％以下、又は約４８重量％以下、又は約４７重量％以下、又は約４６重量％以下、あるいは約４５重量％以下の未処理のパーライト含有量を含むことができる。ステップ１０２で提供される原料混合物中の未処理のパーライト含有量は、上記の値のいずれかの間の任意の値であり得、それを含み得ることが理解されよう。ステップ１０２で提供される原料混合物中の未処理のパーライト含有量は、上記の値のいずれかの間の範囲内であり得、それを含み得ることがさらに理解されよう。
【００５８】
さらに他の実施形態によれば、ステップ１０２で提供される原料混合物は、特定の含有量のＳｉＣを含むことができる。例えば、ステップ１０２で提供される原料混合物は、ステップ１０２で提供される原料混合物の総重量の割合として少なくとも約０．０１重量％、例えば、少なくとも約０．０２重量％、又は少なくとも約０．０３重量％、又は少なくとも約０．０４重量％、あるいは少なくとも約０．０５重量％のＳｉＣ含有量を含むことができる。さらに他の実施形態によれば、ステップ１０２で提供される原料混合物は、ステップ１０２で提供される原料混合物の総重量の割合として約０．２５重量％以下、例えば、約０．２４重量％以下、又は約０．２３重量％以下、又は約０．２２重量％以下、又は約０．２１重量％以下、又は約０．２０重量％以下、又は約０．１９重量％以下、又は約０．１８重量％以下、又は約０．１７重量％以下、又は約０．１６重量％以下、あるいは約０．１５重量％以下のＳｉＣ含有量を含むことができる。ステップ１０２で提供される原料混合物中のＳｉＣ含有量は、上記の値のいずれかの間の任意の値であり得、それを含み得ることが理解されよう。ステップ１０２で提供される原料混合物中のＳｉＣ含有量は、上記の値のいずれかの間の範囲内であり得、それを含み得ることがさらに理解されよう。
【００５９】
ここで、媒体形成プロセス１００のステップ１０４を参照すると、多孔質セラミック媒体の形成は、押出プロセス又はプレスプロセスを含み得る。
【００６０】
ここで、媒体形成プロセス１００のステップ１０４で形成された多孔質セラミック媒体を参照すると、多孔質セラミック媒体は、特定の化学組成と、特定の相組成と、特定の総開気孔含有率と、特定の硝酸耐性パラメータとを含むことができる。
【００６１】
特定の化学組成を参照すると、特定の実施形態によれば、ステップ１０４で形成された多孔質セラミック媒体の化学組成は、ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含むことができる。
【００６２】
さらに他の実施形態によれば、ステップ１０４で形成された多孔質セラミック媒体の化学組成は、特定の含有量のＳｉＯ２を含むことができる。例えば、ステップ１０４で形成された多孔質セラミック媒体は、ステップ１０４で形成された多孔質セラミック媒体の総重量の割合として少なくとも約６５．０重量％、例えば、少なくとも約６５．５重量％、又は少なくとも約６６．０重量％、又は少なくとも約６６．５重量％、又は少なくとも約６７．０重量％、又は少なくとも約６７．５重量％、又は少なくとも約６８．０重量％、又は少なくとも約６８．５重量％、又は少なくとも約６９．０重量％、又は少なくとも約６９．５重量％、あるいは少なくとも約７０重量％のＳｉＯ２含有量を含むことができる。さらに他の実施形態によれば、ステップ１０４で形成された多孔質セラミック媒体は、ステップ１０４で形成された多孔質セラミック媒体の総重量の割合として約８５重量％以下、例えば、約８４．５重量％以下、又は約８４．０重量％以下、又は約８３．５重量％以下、又は約８３．０重量％以下、又は約８２．５重量％以下、又は約８２．０重量％以下、又は約８１．５重量％以下、又は約８１．０重量％以下、又は約８０．５重量％以下、又は約８０．０重量％以下、又は約７９．５重量％以下、又は約７９．０重量％以下、あるいは約７８．５重量％以下のＳｉＯ２含有量を含むことができる。ステップ１０４で形成された多孔質セラミック媒体中のＳｉＯ２含有量は、上記の値のいずれかの間の任意の値であり得、それを含み得ることが理解されよう。ステップ１０４で形成された多孔質セラミック媒体中のＳｉＯ２含有量は、上記の値のいずれかの間の範囲内であり得、それを含み得ることがさらに理解されよう。
【００６３】
さらに他の実施形態によれば、ステップ１０４で形成された多孔質セラミック媒体の化学組成は、特定の含有量のＡｌ２Ｏ３を含むことができる。例えば、ステップ１０４で形成された多孔質セラミック媒体は、ステップ１０４で形成された多孔質セラミック媒体の総重量の割合として少なくとも約１０重量％、例えば、少なくとも約１０．５重量％、又は少なくとも約１１．０重量％、又は少なくとも約１１．５重量％、又は少なくとも約１２．０重量％、又は少なくとも約１２．５重量％、又は少なくとも約１３．０重量％、又は少なくとも約１３．５重量％、あるいは少なくとも約１４重量％のＡｌ２Ｏ３含有量を含むことができる。さらに他の実施形態によれば、ステップ１０４で形成された多孔質セラミック媒体は、ステップ１０４で形成された多孔質セラミック媒体の総重量の割合として約３０重量％以下、例えば、約２９．５重量％以下、又は約２９．０重量％以下、又は約２８．５重量％以下、又は約２８．０重量％以下、又は約２７．５重量％以下、又は約２７．０重量％以下、又は約２６．５重量％以下、又は約２６．０重量％以下、又は約２５．５重量％以下、又は約２５．０重量％以下、又は約２４．５重量％以下、又は約２４．０重量％以下、又は約２３．５重量％以下、又は約２３．０重量％以下、あるいは約２２．５重量％以下のＡｌ２Ｏ３含有量を含むことができる。ステップ１０４で形成された多孔質セラミック媒体中のＡｌ２Ｏ３含有量は、上記の値のいずれかの間の任意の値であり得、それを含み得ることが理解されよう。ステップ１０４で形成された多孔質セラミック媒体中のＡｌ２Ｏ３含有量は、上記の値のいずれかの間の範囲内であり得、それを含み得ることがさらに理解されよう。
【００６４】
さらに他の実施形態によれば、ステップ１０４で形成された多孔質セラミック媒体の化学組成のアルカリ成分は、Ｎａ２Ｏを含むことができる。他の実施形態によれば、ステップ１０４で形成された多孔質セラミック媒体の化学組成のアルカリ成分は、Ｋ２Ｏを含むことができる。さらに他の実施形態によれば、ステップ１０４で形成された多孔質セラミック媒体の化学組成のアルカリ成分は、Ｌｉ２Ｏを含むことができる。さらに他の実施形態によれば、ステップ１０４で形成された多孔質セラミック媒体の化学組成物のアルカリ成分は、Ｎａ２Ｏ、Ｋ２Ｏ及びＬｉ２Ｏからなる群から選択されるアルカリ成分の組み合わせを含むことができる。
【００６５】
さらに他の実施形態によれば、ステップ１０４で形成された多孔質セラミック媒体は、特定の総含有量のアルカリ成分を含むことができる。例えば、ステップ１０４で形成された多孔質セラミック媒体は、ステップ１０４で形成された多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のアルカリ成分の総含有量を含むことができる。さらに他の実施形態によれば、ステップ１０４で形成された多孔質セラミック媒体は、ステップ１０４で形成された多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のアルカリ成分の総含有量を含むことができる。ステップ１０４で形成された多孔質セラミック媒体中のアルカリ成分の総含有量は、上記の値のいずれかの間の任意の値であり得、それを含み得ることが理解されよう。ステップ１０４で形成された多孔質セラミック媒体中のアルカリ成分の総含有量は、上記の値のいずれかの間の範囲内であり得、それを含み得ることがさらに理解されよう。
【００６６】
さらに他の実施形態によれば、ステップ１０４で形成された多孔質セラミック媒体は、特定の含有量のＮａ２Ｏを含むことができる。例えば、ステップ１０４で形成された多孔質セラミック媒体は、ステップ１０４で形成された多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＮａ２Ｏ含有量を含むことができる。さらに他の実施形態によれば、ステップ１０４で形成された多孔質セラミック媒体は、ステップ１０４で形成された多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＮａ２Ｏ含有量を含むことができる。ステップ１０４で形成された多孔質セラミック媒体中のＮａ２Ｏ含有量は、上記の値のいずれかの間の任意の値であり得、それを含み得ることが理解されよう。ステップ１０４で形成された多孔質セラミック媒体中のＮａ２Ｏ含有量は、上記の値のいずれかの間の範囲内であり得、それを含み得ることがさらに理解されよう。
【００６７】
さらに他の実施形態によれば、ステップ１０４で形成された多孔質セラミック媒体は、特定の含有量のＫ２Ｏを含むことができる。例えば、ステップ１０４で形成された多孔質セラミック媒体は、ステップ１０４で形成された多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＫ２Ｏ含有量を含むことができる。さらに他の実施形態によれば、ステップ１０４で形成された多孔質セラミック媒体は、ステップ１０４で形成された多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＫ２Ｏ含有量を含むことができる。ステップ１０４で形成された多孔質セラミック媒体中のＫ２Ｏ含有量は、上記の値のいずれかの間の任意の値であり得、それを含み得ることが理解されよう。ステップ１０４で形成された多孔質セラミック媒体中のＫ２Ｏ含有量は、上記の値のいずれかの間の範囲内であり得、それを含み得ることがさらに理解されよう。
【００６８】
さらに他の実施形態によれば、ステップ１０４で形成された多孔質セラミック媒体は、特定の含有量のＬｉ２Ｏを含むことができる。例えば、ステップ１０４で形成された多孔質セラミック媒体は、ステップ１０４で形成された多孔質セラミック媒体の総重量の割合として少なくとも約２．０重量％、例えば、少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、あるいは少なくとも約３．０重量％のＬｉ２Ｏ含有量を含むことができる。さらに他の実施形態によれば、ステップ１０４で形成された多孔質セラミック媒体は、ステップ１０４で形成された多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、あるいは約７．０重量％以下のＬｉ２Ｏ含有量を含むことができる。ステップ１０４で形成された多孔質セラミック媒体中のＬｉ２Ｏ含有量は、上記の値のいずれかの間の任意の値であり得、それを含み得ることが理解されよう。ステップ１０４で形成された多孔質セラミック媒体中のＬｉ２Ｏ含有量は、上記の値のいずれかの間の範囲内であり得、それを含み得ることがさらに理解されよう。
【００６９】
さらに他の実施形態によれば、ステップ１０４で形成された多孔質セラミック媒体の第２の金属酸化物成分は、Ｆｅ酸化物、Ｔｉ酸化物、Ｃａ酸化物、Ｍｇ酸化物及びそれらの組み合わせからなる群から選択されてもよい。さらに他の実施形態によれば、ステップ１０４で形成された多孔質セラミック媒体の第２の金属酸化物成分は、Ｆｅ酸化物からなることができる。さらに他の実施形態によれば、ステップ１０４で形成された多孔質セラミック媒体の第２の金属酸化物成分は、Ｔｉ酸化物からなることができる。他の実施形態によれば、ステップ１０４で形成された多孔質セラミック媒体の第２の金属酸化物成分は、Ｃａ酸化物からなることができる。さらに他の実施形態によれば、ステップ１０４で形成された多孔質セラミック媒体の第２の金属酸化物成分は、Ｍｇ酸化物からなることができる。
【００７０】
さらに他の実施形態によれば、ステップ１０４で形成された多孔質セラミック媒体は、特定の総含有量の第２の金属酸化物成分を含むことができる。例えば、ステップ１０４で形成された多孔質セラミック媒体は、ステップ１０４で形成された多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％の第２の金属酸化物成分の総含有量を含むことができる。さらに他の実施形態によれば、ステップ１０４で形成された多孔質セラミック媒体は、ステップ１０４で形成された多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下の第２の金属酸化物成分の総含有量を含むことができる。ステップ１０４で形成された多孔質セラミック媒体中の第２の金属酸化物成分の総含有量は、上記の値のいずれかの間の任意の値であり得、それを含み得ることが理解されよう。ステップ１０４で形成された多孔質セラミック媒体中の第２の金属酸化物成分の総含有量は、上記の値のいずれかの間の範囲内であり得、それを含み得ることがさらに理解されよう。
【００７１】
さらに他の実施形態によれば、ステップ１０４で形成された多孔質セラミック媒体は、特定の含有量のＦｅ酸化物を含むことができる。例えば、ステップ１０４で形成された多孔質セラミック媒体は、ステップ１０４で形成された多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＦｅ酸化物含有量を含むことができる。さらに他の実施形態によれば、ステップ１０４で形成された多孔質セラミック媒体は、ステップ１０４で形成された多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＦｅ酸化物含有量を含むことができる。ステップ１０４で形成された多孔質セラミック媒体中のＦｅ酸化物含有量は、上記の値のいずれかの間の任意の値であり得、それを含み得ることが理解されよう。ステップ１０４で形成された多孔質セラミック媒体中のＦｅ酸化物含有量は、上記の値のいずれかの間の範囲内であり得、それを含み得ることがさらに理解されよう。
【００７２】
さらに他の実施形態によれば、ステップ１０４で形成された多孔質セラミック媒体は、特定の含有量のＴｉ酸化物を含むことができる。例えば、ステップ１０４で形成された多孔質セラミック媒体は、ステップ１０４で形成された多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＴｉ酸化物含有量を含むことができる。さらに他の実施形態によれば、ステップ１０４で形成された多孔質セラミック媒体は、ステップ１０４で形成された多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＴｉ酸化物含有量を含むことができる。ステップ１０４で形成された多孔質セラミック媒体中のＴｉ酸化物含有量は、上記の値のいずれかの間の任意の値であり得、それを含み得ることが理解されよう。ステップ１０４で形成された多孔質セラミック媒体中のＴｉ酸化物含有量は、上記の値のいずれかの間の範囲内であり得、それを含み得ることがさらに理解されよう。
【００７３】
さらに他の実施形態によれば、ステップ１０４で形成された多孔質セラミック媒体は、特定の含有量のＣａ酸化物を含むことができる。例えば、ステップ１０４で形成された多孔質セラミック媒体は、ステップ１０４で形成された多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＣａ酸化物含有量を含むことができる。さらに他の実施形態によれば、ステップ１０４で形成された多孔質セラミック媒体は、ステップ１０４で形成された多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＣａ酸化物含有量を含むことができる。ステップ１０４で形成された多孔質セラミック媒体中のＣａ酸化物含有量は、上記の値のいずれかの間の任意の値であり得、それを含み得ることが理解されよう。ステップ１０４で形成された多孔質セラミック媒体中のＣａ酸化物含有量は、上記の値のいずれかの間の範囲内であり得、それを含み得ることがさらに理解されよう。
【００７４】
さらに他の実施形態によれば、ステップ１０４で形成された多孔質セラミック媒体は、特定の含有量のＭｇ酸化物を含むことができる。例えば、ステップ１０４で形成された多孔質セラミック媒体は、ステップ１０４で形成された多孔質セラミック媒体の総重量の割合として少なくとも約１．０重量％、例えば、少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、あるいは少なくとも約２．０重量％のＭｇ酸化物含有量を含むことができる。さらに他の実施形態によれば、ステップ１０４で形成された多孔質セラミック媒体は、ステップ１０４で形成された多孔質セラミック媒体の総重量の割合として約５．０重量％以下又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、あるいは約４．０重量％以下のＭｇ酸化物含有量を含むことができる。ステップ１０４で形成された多孔質セラミック媒体中のＭｇ酸化物含有量は、上記の値のいずれかの間の任意の値であり得、それを含み得ることが理解されよう。ステップ１０４で形成された多孔質セラミック媒体中のＭｇ酸化物含有量は、上記の値のいずれかの間の範囲内であり得、それを含み得ることがさらに理解されよう。
【００７５】
さらに他の実施形態によれば、ステップ１０４で形成された多孔質セラミック媒体の相組成は、非晶質ケイ酸塩を含むことができる。さらに他の実施形態によれば、ステップ１０４で形成された多孔質セラミック媒体の相組成は、石英を含むことができる。さらに他の実施形態によれば、ステップ１０４で形成された多孔質セラミック媒体の相組成は、ムライトを含むことができる。他の実施形態によれば、ステップ１０４で形成された多孔質セラミック媒体の相組成は、非晶質ケイ酸塩、石英又はムライトの組み合わせを含むことができる。さらに他の実施形態によれば、ステップ１０４で形成された多孔質セラミック媒体の相組成は、非晶質ケイ酸塩、石英及びムライトを含むことができる。
【００７６】
さらに他の実施形態によれば、ステップ１０４で形成された多孔質セラミック媒体は、特定の総開気孔含有率を含むことができる。本明細書に記載の開気孔率は、Ｍｉｃｒｏｍｅｔｒｉｃｓ（登録商標）Ａｕｔｏｐｏｒｅ（商標）９５００モデル（接触角１３０°、水銀の表面張力０．４８０Ｎ／ｍ、水銀圧縮の補正なし）を使用して、２５〜６０，０００ｐｓｉの圧力を用いた水銀圧入によって決定される。得られた測定値に、材料密度又は材料の粒子密度を乗じ、次に１００を乗じて、この測定値を体積パーセントの気孔率に変換する。特定の実施形態によれば、ステップ１０４で形成された多孔質セラミック媒体は、ステップ１０４で形成された多孔質セラミック媒体の総体積の割合として少なくとも約１０体積％、例えば、少なくとも約１１体積％、又は少なくとも約１２体積％、又は少なくとも約１３体積％、又は少なくとも約１４体積％、又は少なくとも約１５体積％、又は少なくとも約１６体積％、又は少なくとも約１７体積％、又は少なくとも約１８体積％、又は少なくとも約１９体積％、又は少なくとも約２０体積％、又は少なくとも約２１体積％、又は少なくとも約２２体積％、又は少なくとも約２３体積％、又は少なくとも約２４体積％、あるいは少なくとも約２５体積％の総開気孔含有率を含むことができる。さらに他の実施形態によれば、ステップ１０４で形成された多孔質セラミック媒体は、ステップ１０４で形成された多孔質セラミック媒体の総体積の割合として約７０体積％以下、例えば、約７０体積％以下、又は約６５体積％以下、又は約６０体積％以下、又は約５５体積％以下、又は約５０体積％以下、又は約４５体積％以下、あるいは約４０体積％以下の総開気孔含有率を含むことができる。ステップ１０４で形成された多孔質セラミック媒体中の総開気孔含有率は、上記の値のいずれかの間の任意の値であり得、それを含み得ることが理解されよう。ステップ１０４で形成された多孔質セラミック媒体中の総開気孔含有率は、上記の値のいずれかの間の範囲内であり得、それを含み得ることがさらに理解されよう。
【００７７】
さらに他の実施形態によれば、ステップ１０４で形成された多孔質セラミック媒体は、特定の総開気孔含有率を含むことができる。本明細書に記載の開気孔率は、Ｍｉｃｒｏｍｅｔｒｉｃｓ（登録商標）Ａｕｔｏｐｏｒｅ（商標）９５００モデル（接触角１３０°、水銀の表面張力０．４８０Ｎ／ｍ、水銀圧縮の補正なし）を使用して、２５〜６０，０００ｐｓｉの圧力を用いた水銀圧入によって決定される。特定の実施形態によれば、ステップ１０４で形成された多孔質セラミック媒体は、少なくとも約０．１０ｃｃ／ｇ、例えば、少なくとも約０．１１ｃｃ／ｇ、又は少なくとも約０．１２ｃｃ／ｇ、又は少なくとも約０．１３ｃｃ／ｇ、又は少なくとも約０．１４ｃｃ／ｇ、あるいは少なくとも約０．１５ｃｃ／ｇの総開気孔含有率を含むことができる。さらに他の実施形態によれば、ステップ１０４で形成された多孔質セラミック媒体は、約０．６ｃｃ／ｇ以下、例えば、約０．５９ｃｃ／ｇ以下、又は約０．５８ｃｃ／ｇ以下、又は約０．５７ｃｃ／ｇ以下、又は約０．５６ｃｃ／ｇ以下、又は約０．５５ｃｃ／ｇ以下、又は約０．５４ｃｃ／ｇ以下、又は約０．５３ｃｃ／ｇ以下、又は約０．５２ｃｃ／ｇ以下、又は約０．５１ｃｃ／ｇ以下、又は約０．５０ｃｃ／ｇ以下、又は約０．４９ｃｃ／ｇ以下、又は約０．４８ｃｃ／ｇ以下、又は約０．４７ｃｃ／ｇ以下、又は約０．４６ｃｃ／ｇ以下、又は約０．４５ｃｃ／ｇ以下、又は約０．４４ｃｃ／ｇ以下、又は約０．４３ｃｃ／ｇ以下、又は約０．４２ｃｃ／ｇ以下、又は約０．４１ｃｃ／ｇ以下、あるいは約０．４０ｃｃ／ｇ以下の総開気孔含有率を含むことができる。ステップ１０４で形成された多孔質セラミック媒体中の総開気孔含有率は、上記の値のいずれかの間の任意の値であり得、それを含み得ることが理解されよう。ステップ１０４で形成された多孔質セラミック媒体中の総開気孔含有率は、上記の値のいずれかの間の範囲内であり得、それを含み得ることがさらに理解されよう。
【００７８】
さらに他の実施形態によれば、ステップ１０４で形成された多孔質セラミック媒体は、特定の硝酸耐性パラメータを含むことができる。例えば、ステップ１０４で形成された多孔質セラミック媒体は、約５００ｐｐｍ以下、例えば、約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、あるいは約１１０ｐｐｍ以下の硝酸耐性パラメータを含むことができる。ステップ１０４で形成された多孔質セラミック媒体の硝酸耐性パラメータは、上記の値のいずれかの間の任意の値であり得、それを含み得ることが理解されよう。ステップ１０４で形成された多孔質セラミック媒体の硝酸耐性パラメータは、上記の値のいずれかの間の範囲内であり得、それを含み得ることがさらに理解されよう。
【００７９】
さらに他の実施形態によれば、ステップ１０４で形成された多孔質セラミック媒体は、特定の硝酸重量損失パラメータを含むことができる。例えば、ステップ１０４で形成された多孔質セラミック媒体は、約０．２５重量％以下、例えば、約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、あるいは実質的に重量損失のない硝酸重量損失パラメータを含むことができる。ステップ１０４で形成された多孔質セラミック媒体の硝酸重量損失パラメータは、上記の値のいずれかの間の任意の値であり得、それを含み得ることが理解されよう。ステップ１０４で形成された多孔質セラミック媒体の硝酸重量損失パラメータは、上記の値のいずれかの間の範囲内であり得、それを含み得ることがさらに理解されよう。
【００８０】
さらに他の実施形態によれば、ステップ１０４で形成された多孔質セラミック媒体は、特定のＨＣｌ酸耐性パラメータを含むことができる。例えば、ステップ１０４で形成された多孔質セラミック媒体は、約５００ｐｐｍ以下、例えば、約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、あるいは約１１０ｐｐｍ以下のＨＣｌ酸耐性パラメータを含むことができる。ステップ１０４で形成された多孔質セラミック媒体のＨＣｌ酸耐性パラメータは、上記の値のいずれかの間の任意の値であり得、それを含み得ることが理解されよう。ステップ１０４で形成された多孔質セラミック媒体のＨＣｌ酸耐性パラメータは、上記の値のいずれかの間の範囲内であり得、それを含み得ることがさらに理解されよう。
【００８１】
さらに他の実施形態によれば、ステップ１０４で形成された多孔質セラミック媒体は、特定のＨＣｌ酸重量損失パラメータを含むことができる。例えば、ステップ１０４で形成された多孔質セラミック媒体は、約０．２５重量％以下、例えば、約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、あるいは実質的に重量損失のないＨＣｌ酸重量損失パラメータを含むことができる。ステップ１０４で形成された多孔質セラミック媒体のＨＣｌ酸重量損失パラメータは、上記の値のいずれかの間の任意の値であり得、それを含み得ることが理解されよう。ステップ１０４で形成された多孔質セラミック媒体のＨＣｌ酸重量損失パラメータは、上記の値のいずれかの間の範囲内であり得、それを含み得ることがさらに理解されよう。
【００８２】
さらに他の実施形態によれば、ステップ１０４で形成された多孔質セラミック媒体は、概して非球形媒体であってもよい。本明細書に記載の実施形態の目的のために、多孔質セラミック媒体の粒子の大部分が概して非球形の形状を有する場合、多孔質セラミック媒体は非球形媒体として記載することができる。
【００８３】
さらに他の実施形態によれば、非球形多孔質セラミック媒体は、特定の平均直径を有することができる。本明細書に記載の実施形態の目的のために、非球形粒子の所与のサンプルの平均直径を、キャリパーを使用して測定して、サンプルの所与の粒子の最大直径を決定することができる。この測定は、所与のサンプル中の少なくとも１５個の粒子について繰り返され、次にこの測定値が平均化されて、非球形粒子の所与のサンプルの平均直径が決定される。特定の実施形態によれば、非球形媒体は、少なくとも約０．３ｍｍ、例えば、少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍ、あるいは少なくとも約１８ｍｍの平均直径を有することができる。さらに他の実施形態によれば、非球形媒体は、約５０ｍｍ以下、例えば、約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下、あるいは約２０ｍｍ以下の平均直径を有することができる。球形媒体の平均非球形直径は、上記の値のいずれかの間の任意の値であり得、それを含み得ることが理解されよう。非球形媒体の平均球径は、上記の値のいずれかの間の範囲内であり得、それを含み得ることがさらに理解されよう。
【００８４】
さらに他の実施形態によれば、ステップ１０４で形成された多孔質セラミック媒体は、球形媒体であってもよい。本明細書に記載の実施形態の目的のために、多孔質セラミック媒体の粒子の大部分が概して球形の形状を有する場合、多孔質セラミック媒体は球形媒体として記載することができる。
【００８５】
さらに他の実施形態によれば、本明細書に記載の特定の実施形態の球形媒体は、特定の平均直径を有することができる。本明細書に記載の実施形態の目的のために非球形粒子の所与のサンプルの平均直径は、Ｒｅｔｓｃｈ（登録商標）Ｃａｍｓｉｚｅ（登録商標）（「カムサイザー」）を使用して測定することができる。カムサイザーは、高速度カメラの前に垂直下向きの単層で粒子を供給して、画像から直径を測定する。測定値は、画像に見られる粒子の最小弦から決定される。特定の実施形態によれば、球形媒体は、少なくとも約０．３ｍｍ、例えば、少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍ、あるいは少なくとも約１８ｍｍの平均球径を有することができる。さらに他の実施形態によれば、球形媒体は、約５０ｍｍ以下、例えば、約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下、あるいは約２０ｍｍ以下の平均球径を有することができる。球形媒体の平均球径は、上記の値のいずれかの間の任意の値であり得、それを含み得ることが理解されよう。球形媒体の平均球径は、上記の値のいずれかの間の範囲内であり得、それを含み得ることがさらに理解されよう。
【００８６】
さらに他の実施形態によれば、本明細書に記載の実施形態に従って形成されたステップ１０４で形成された多孔質セラミック媒体は、多孔質機能媒体として使用するために構成されてもよい。本明細書に記載のさらに他の実施形態によれば、本明細書に記載の実施形態に従って形成されたステップ１０４で形成された多孔質セラミック媒体は、多孔質機能媒体として使用するために構成された特定の形状を有してもよい。
【００８７】
さらに他の実施形態によれば、本明細書に記載の実施形態に従って形成されたステップ１０４で形成された多孔質セラミック媒体は、触媒担体として使用するために構成されてもよい。本明細書に記載のさらに他の実施形態によれば、本明細書に記載の実施形態に従って形成されたステップ１０４で形成された多孔質セラミック媒体は、触媒担体として使用するために構成された特定の形状を有してもよい。
【００８８】
多くの異なる態様及び実施形態が可能である。それらの態様及び実施形態のいくつかは、本明細書に記載されている。本明細書を読んだ後、当業者は、それらの態様及び実施形態が単なる例示であり、本発明の範囲を限定しないことを理解するであろう。実施形態は、以下に列挙される実施形態のうちのいずれか１つ又は複数に従うことができる。
【００８９】
実施形態１．ＳｉＯ２、Ａｌ２Ｏ３、アルカリ成分、並びにＦｅ酸化物、Ｔｉ酸化物、Ｃａ酸化物、Ｍｇ酸化物及びそれらの組み合わせからなる群から選択される第２の金属酸化物成分を含む化学組成と、非晶質ケイ酸塩、石英及びムライトを含む相組成と、セラミック媒体の総体積の割合として、少なくとも約１０体積％及び約７０体積％以下の総開気孔含有率と、約５００ｐｐｍ以下の硝酸耐性パラメータとを含む、多孔質セラミック媒体。
【００９０】
実施形態２．化学組成が、多孔質セラミック媒体の総重量の割合として、少なくとも約６５．０重量％及び約８５．０重量％以下のＳｉＯ２含有量と、多孔質セラミック媒体の総重量の割合として、少なくとも約１０重量％及び約３０重量％以下のＡｌ２Ｏ３含有量と、多孔質セラミック媒体の総重量の割合として、少なくとも約２重量％及び約８重量％以下のアルカリ成分の含有量と、多孔質セラミック媒体の総重量の割合として、少なくとも約１重量％及び約５重量％以下の第２の金属酸化物成分の含有量とを含む、上記実施形態のいずれか１つに記載の多孔質セラミック媒体。
【００９１】
実施形態３．アルカリ成分が、Ｎａ２Ｏ、Ｋ２Ｏ、Ｌｉ２Ｏ又はそれらの組み合わせを含む、上記実施形態のいずれか１つに記載の多孔質セラミック媒体。
【００９２】
実施形態４．第２の金属酸化物成分が、Ｆｅ酸化物からなり、Ｔｉ酸化物からなり、Ｃａ酸化物からなり、Ｍｇ酸化物からなる、上記実施形態のいずれか１つに記載の多孔質セラミック媒体。
【００９３】
実施形態５．化学組成が、多孔質セラミック媒体の総重量の割合として少なくとも約６５．０重量％又は少なくとも約６５．５重量％又は少なくとも約６６．０重量％又は少なくとも約６６．５重量％又は少なくとも約６７．０重量％又は少なくとも約６７．５重量％又は少なくとも約６８．０重量％又は少なくとも約６８．５重量％又は少なくとも約６９．０重量％又は少なくとも約７０重量％のＳｉＯ２含有量を含む、上記実施形態のいずれか１つに記載の多孔質セラミック媒体。
【００９４】
実施形態６．化学組成が、多孔質セラミック媒体の総重量の割合として約８５．０重量％以下、又は約８４．５重量％以下、又は約８４．０重量％以下、又は約８３．５重量％以下、又は約８３．０重量％以下、又は約８２．５重量％以下、又は約８２．０重量％以下、又は約８１．５重量％以下、又は約８１．０重量％以下、又は約８０．５重量％以下、又は約８０．０重量％以下、又は約７９．５重量％以下、又は約７９．０重量％以下、又は約７８．５重量％以下のＳｉＯ２含有量を含む、上記実施形態のいずれか１つに記載の多孔質セラミック媒体。
【００９５】
実施形態７．化学組成が、多孔質セラミック媒体の総重量の割合として少なくとも約１０．０重量％、又は少なくとも約１０．５重量％、又は少なくとも約１１．０重量％、又は少なくとも約１１．５重量％、又は少なくとも約１２．０重量％、又は少なくとも約１２．５重量％、又は少なくとも約１３．０重量％、又は少なくとも約１３．５重量％、又は少なくとも約１４重量％のＡｌ２Ｏ３含有量を含む、上記実施形態のいずれか１つに記載の多孔質セラミック媒体。
【００９６】
実施形態８．化学組成が、多孔質セラミック媒体の総重量の割合として約３０重量％以下、又は約２９．５重量％以下、又は約２９．０重量％以下、又は約２８．５重量％以下、又は約２８．０重量％以下、又は約２７．５重量％以下、又は約２７．０重量％以下、又は約２６．５重量％以下、又は約２６．０重量％以下、又は約２５．５重量％以下、又は約２５．０重量％以下、又は約２４．５重量％以下、又は約２４．０重量％以下、又は約２３．５重量％以下、又は約２３．０重量％以下、又は約２２．５重量％以下のＡｌ２Ｏ３含有量を含む、上記実施形態のいずれか１つに記載の多孔質セラミック媒体。
【００９７】
実施形態９．化学組成が、多孔質セラミック媒体の総重量の割合として少なくとも約２．０重量％、又は少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、又は少なくとも約３．０重量％のアルカリ成分の含有量を含む、上記実施形態のいずれか１つに記載の多孔質セラミック媒体。
【００９８】
実施形態１０．化学組成が、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、又は約７．０重量％以下のアルカリ成分の含有量を含む、上記実施形態のいずれか１つに記載の多孔質セラミック媒体。
【００９９】
実施形態１１．化学組成が、多孔質セラミック媒体の総重量の割合として少なくとも約１．０重量％、又は少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、又は少なくとも約２．０重量％の第２の金属酸化物成分の含有量を含む、上記実施形態のいずれか１つに記載の多孔質セラミック媒体。
【０１００】
実施形態１２．化学組成が、多孔質セラミック媒体の総重量の割合として約５．０重量％以下、又は約４．９重量％以下、又は約４．８重量％以下、又は約４．７重量％以下、又は約４．６重量％以下、又は約４．５重量％以下、又は約４．４重量％以下、又は約４．３重量％以下、又は約４．２重量％以下、又は約４．１重量％以下、又は約４．０重量％以下の第２の金属酸化物成分の含有量を含む、上記実施形態のいずれか１つに記載の多孔質セラミック媒体。
【０１０１】
実施形態１３．媒体が、多孔質セラミック媒体の総体積の割合として少なくとも約１０体積％、又は少なくとも約１１体積％、又は少なくとも約１２体積％、又は少なくとも約１３体積％、又は少なくとも約１４体積％、又は少なくとも約１５体積％、又は少なくとも約１６体積％、又は少なくとも約１７体積％、又は少なくとも約１８体積％、又は少なくとも約１９体積％、又は少なくとも約２０体積％、又は少なくとも約２１体積％、又は少なくとも約２２体積％、又は少なくとも約２３体積％、又は少なくとも約２４体積％、又は少なくとも約２５体積％の開気孔率を含む、上記実施形態のいずれか１つに記載の多孔質セラミック媒体。
【０１０２】
実施形態１４．媒体が、多孔質セラミック媒体の総体積の割合として約７０体積％以下、又は約６５体積％以下、又は約６０体積％以下、又は約５５体積％以下、又は約５０体積％以下、又は約４５体積％以下、又は約４０体積％以下を含む、上記実施形態のいずれか１つに記載の多孔質セラミック媒体。
【０１０３】
実施形態１５．多孔質セラミック媒体が、約５００ｐｐｍ以下、又は約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、又は約１１０ｐｐｍ以下の硝酸耐性パラメータを含む、上記実施形態のいずれか１つに記載の多孔質セラミック媒体。
【０１０４】
実施形態１６．多孔質セラミック媒体が、約０．２５重量％以下、又は約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、又は実質的に重量損失のない硝酸重量損失パラメータを含む、上記実施形態のいずれか１つに記載の多孔質セラミック媒体。
【０１０５】
実施形態１７．多孔質セラミック媒体が、約５００ｐｐｍ以下、又は約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、又は約１１０ｐｐｍ以下のＨＣｌ酸耐性パラメータを含む、上記実施形態のいずれか１つに記載の多孔質セラミック媒体。
【０１０６】
実施形態１８．多孔質セラミック媒体が、約１０重量％以下、又は約９重量％以下、又は約８重量％以下、又は約７重量％以下、又は約６重量％以下、又は約５重量％以下、又は約４重量％以下、又は約３重量％以下、又は約２重量％以下、又は約１重量％以下、又は約０．９重量％以下、又は約０．８重量％以下、又は約０．７重量％以下、又は約０．６重量％以下、又は約０．５重量％以下、又は約０．４重量％以下、又は約０．３重量％以下、又は約０．２重量％以下、又は約０．１重量％以下、又は実質的な重量損失のＨＣｌ酸重量損失パラメータを含む、上記実施形態のいずれか１つに記載の多孔質セラミック媒体。
【０１０７】
実施形態１９．多孔質セラミック媒体が、球形媒体を含む、上記実施形態のいずれか１つに記載の多孔質セラミック媒体。
【０１０８】
実施形態２０．球形媒体が、少なくとも約０．３ｍｍ、又は少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍ、又は少なくとも約１８ｍｍの平均直径を含む、実施形態１９の多孔質セラミック媒体。
【０１０９】
実施形態２１．球形媒体が、約５０ｍｍ以下、又は約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下あるいは約２０ｍｍ以下の平均直径を含む、実施形態１９の多孔質セラミック媒体。
【０１１０】
実施形態２２．媒体が、触媒担体として使用するために構成された媒体の特定の形状を含む、上記実施形態のいずれか１つに記載の多孔質セラミック媒体。
【０１１１】
実施形態２３．媒体が、多孔質機能媒体として使用するために構成された媒体の特定の形状を含む、上記実施形態のいずれか１つに記載の多孔質セラミック媒体。
【０１１２】
実施形態２４．多孔質セラミック媒体が、粘土、長石、未処理のパーライト、及びＳｉＣを含む原料混合物から形成される、上記実施形態のいずれか１つに記載の多孔質セラミック媒体。
【０１１３】
実施形態２５．原料混合物が、原料混合物の総重量の割合として少なくとも約２０重量％の粘土含有量を含む、実施形態２４の多孔質セラミック媒体。
【０１１４】
実施形態２６．原料混合物が、原料混合物の総重量の割合として約６０重量％以下の粘土含有量を含む、実施形態２５の多孔質セラミック媒体。
【０１１５】
実施形態２７．原料混合物が、原料混合物の総重量の割合として少なくとも約１０重量％の長石含有量を含む、実施形態２４の多孔質セラミック媒体。
【０１１６】
実施形態２８．原料混合物が、原料混合物の総重量の割合として約３０重量％以下の長石含有量を含む、実施形態２７の多孔質セラミック媒体。
【０１１７】
実施形態２９．原料混合物が、原料混合物の総重量の割合として少なくとも約２０重量％の未処理のパーライト含有量を含む、実施形態２４の多孔質セラミック媒体。
【０１１８】
実施形態３０．原料混合物が、原料混合物の総重量の割合として約５０重量％以下の未処理のパーライト含有量を含む、実施形態２９の多孔質セラミック媒体。
【０１１９】
実施形態３１．原料混合物が、原料混合物の総重量の割合として少なくとも約０．０５重量％のＳｉＣ含有量を含む、実施形態２４の多孔質セラミック媒体。
【０１２０】
実施形態３２．原料混合物が、原料混合物の総重量の割合として約０．２５重量％以下のＳｉＣ含有量を含む、実施形態３１の多孔質セラミック媒体。
【０１２１】
実施形態３３．多孔質セラミック媒体を形成する方法であって、この方法が、粘土、長石、未処理のパーライト、及びＳｉＣを含む原料混合物を提供することと、原料混合物を多孔質セラミック媒体に形成することとを含み、多孔質セラミック媒体が、非晶質ケイ酸塩、石英及びムライトを含む相組成と、少なくとも約０．１０ｃｃ／ｇで約０．６ｃｃ／ｇ以下の総気孔含有率と、約５００ｐｐｍ以下の硝酸耐性パラメータとを含む、方法。
【０１２２】
実施形態３４．原料混合物が、粘土、長石、未処理のパーライト、及びＳｉＣを含む、実施形態３３の方法。
【０１２３】
実施形態３５．原料混合物が、原料混合物の総重量の割合として少なくとも約２０重量％の粘土含有量を含む、実施形態３４の方法。
【０１２４】
実施形態３６．原料混合物が、原料混合物の総重量の割合として約６０重量％以下の粘土含有量を含む、実施形態３５の方法。
【０１２５】
実施形態３７．原料混合物が、原料混合物の総重量の割合として少なくとも約１０重量％の長石含有量を含む、実施形態３４の方法。
【０１２６】
実施形態３８．原料混合物が、原料混合物の総重量の割合として約３０重量％以下の長石含有量を含む、実施形態３７の方法。
【０１２７】
実施形態３９．原料混合物が、原料混合物の総重量の割合として少なくとも約２０重量％の未処理のパーライト含有量を含む、実施形態３４の方法。
【０１２８】
実施形態４０．原料混合物が、原料混合物の総重量の割合として約５０重量％以下の未処理のパーライト含有量を含む、実施形態３９の方法。
【０１２９】
実施形態４１．原料混合物が、原料混合物の総重量の割合として少なくとも約０．０５重量％のＳｉＣ含有量を含む、実施形態３４の方法。
【０１３０】
実施形態４２．原料混合物が、原料混合物の総重量の割合として約０．２５重量％以下のＳｉＣ含有量を含む、実施形態４１の方法。
【０１３１】
実施形態４３．多孔質セラミック媒体が、多孔質セラミック媒体の総重量の割合として、少なくとも約６５．０重量％及び約８５．０重量％以下のＳｉＯ２含有量と、多孔質セラミック媒体の総重量の割合として、少なくとも約１０重量％及び約３０重量％以下のＡｌ２Ｏ３含有量と、多孔質セラミック媒体の総重量の割合として、少なくとも約２重量％及び約８重量％以下のアルカリ成分の含有量と、多孔質セラミック媒体の総重量の割合として、少なくとも約１重量％及び約５重量％以下の第２の金属酸化物成分の含有量とを含む化学組成を含む、実施形態３３の方法。
【０１３２】
実施形態４４．総アルカリ成分が、Ｎａ２Ｏ、Ｋ２Ｏ、Ｌｉ２Ｏ又はそれらの組み合わせを含む、実施形態４３の方法。
【０１３３】
実施形態４５．第２の金属酸化物成分が、Ｆｅ酸化物からなり、Ｔｉ酸化物からなり、Ｃａ酸化物からなり、Ｍｇ酸化物からなる、実施形態４３の方法。
【０１３４】
実施形態４６．化学組成が、多孔質セラミック媒体の総重量の割合として少なくとも約６５．０重量％、又は少なくとも約６５．５重量％、又は少なくとも約６６．０重量％、又は少なくとも約６６．５重量％、又は少なくとも約６７．０重量％、又は少なくとも約６７．５重量％、又は少なくとも約６８．０重量％、又は少なくとも約６８．５重量％、又は少なくとも約６９．０重量％、又は少なくとも約７０％のＳｉＯ２含有量を含む、実施形態４３の方法。
【０１３５】
実施形態４７．化学組成が、多孔質セラミック媒体の総重量の割合として約８５．０重量％以下、又は約８４．５重量％以下、又は約８４．０重量％以下、又は約８３．５重量％以下、又は約８３．０重量％以下、又は約８２．５重量％以下、又は約８２．０重量％以下、又は約８１．５重量％以下、又は約８１．０重量％以下、又は約８０．５重量％以下、又は約８０．０重量％以下、又は約７９．５重量％以下、又は約７９．０重量％以下、又は約７８．５重量％以下のＳｉＯ２含有量を含む、実施形態４６の方法。
【０１３６】
実施形態４８．化学組成が、多孔質セラミック媒体の総重量の割合として少なくとも約１０．０重量％、又は少なくとも約１０．５重量％、又は少なくとも約１１．０重量％、又は少なくとも約１１．５重量％、又は少なくとも約１２．０重量％、又は少なくとも約１２．５重量％、又は少なくとも約１３．０重量％、又は少なくとも約１３．５重量％、又は少なくとも約１４重量％のＡｌ２Ｏ３含有量を含む、実施形態４３の方法。
【０１３７】
実施形態４９．化学組成が、多孔質セラミック媒体の総重量の割合として約３０重量％以下、又は約２９．５重量％以下、又は約２９．０重量％以下、又は約２８．５重量％以下、又は約２８．０重量％以下、又は約２７．５重量％以下、又は約２７．０重量％以下、又は約２６．５重量％以下、又は約２６．０重量％以下、又は約２５．５重量％以下、又は約２５．０重量％以下、又は約２４．５重量％以下、又は約２４．０重量％以下、又は約２３．５重量％以下、又は約２３．０重量％以下、又は約２２．５重量％以下のＡｌ２Ｏ３含有量を含む、実施形態４８の方法。
【０１３８】
実施形態５０．化学組成が、多孔質セラミック媒体の総重量の割合として少なくとも約２．０重量％、又は少なくとも約２．１重量％、又は少なくとも約２．２重量％、又は少なくとも約２．３重量％、又は少なくとも約２．４重量％、又は少なくとも約２．５重量％、又は少なくとも約２．６重量％、又は少なくとも約２．７重量％、又は少なくとも約２．８重量％、又は少なくとも約２．９重量％、又は少なくとも約３．０重量％のアルカリ成分の含有量を含む、実施形態４３の方法。
【０１３９】
実施形態５１．化学組成が、多孔質セラミック媒体の総重量の割合として約８．０重量％以下、又は約７．９重量％以下、又は約７．８重量％以下、又は約７．７重量％以下、又は約７．６重量％以下、又は約７．５重量％以下、又は約７．４重量％以下、又は約７．３重量％以下、又は約７．２重量％以下、又は約７．１重量％以下、又は約７．０重量％以下のアルカリ成分の含有量を含む、実施形態５０の方法。
【０１４０】
実施形態５２．化学組成が、多孔質セラミック媒体の総重量の割合として少なくとも約１．０重量％、又は少なくとも約１．１重量％、又は少なくとも約１．２重量％、又は少なくとも約１．３重量％、又は少なくとも約１．４重量％、又は少なくとも約１．５重量％、又は少なくとも約１．６重量％、又は少なくとも約１．７重量％、又は少なくとも約１．８重量％、又は少なくとも約１．９重量％、又は少なくとも約２．０重量％の第２の金属酸化物成分の含有量を含む、実施形態４３の方法。
【０１４１】
実施形態５３．化学組成が、多孔質セラミック媒体の総重量の割合として少なくとも約５．０重量％、又は少なくとも約４．９重量％、又は少なくとも約４．８重量％、又は少なくとも約４．７重量％、又は少なくとも約４．６重量％、又は少なくとも約４．５重量％、又は少なくとも約４．４重量％、又は少なくとも約４．３重量％、又は少なくとも約４．２重量％、又は少なくとも約４．１重量％、又は少なくとも約４．０重量％の第２の金属酸化物成分の含有量を含む、実施形態５２の方法。
【０１４２】
実施形態５４．媒体が、多孔質セラミック媒体の総体積の割合として少なくとも約１０体積％、又は少なくとも約１１体積％、又は少なくとも約１２体積％、又は少なくとも約１３体積％、又は少なくとも約１４体積％、又は少なくとも約１５体積％、又は少なくとも約１６体積％、又は少なくとも約１７体積％、又は少なくとも約１８体積％、又は少なくとも約１９体積％、又は少なくとも約２０体積％、又は少なくとも約２１体積％、又は少なくとも約２２体積％、又は少なくとも約２３体積％、又は少なくとも約２４体積％、又は少なくとも約２５体積％の開気孔率を含む、実施形態４３の方法。
【０１４３】
実施形態５５．媒体が、多孔質セラミック媒体の総体積の割合として約７０体積％以下、又は約６５体積％以下、又は約６０体積％以下、又は約５５体積％以下、又は約５０体積％以下、又は約４５体積％以下、又は約４０体積％以下を含む、実施形態５４の方法。
【０１４４】
実施形態５６．多孔質セラミック媒体が、約５００ｐｐｍ以下、又は約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、又は約１１０ｐｐｍ以下の硝酸耐性パラメータを含む、実施形態４３の方法。
【０１４５】
実施形態５７．多孔質セラミック媒体が、約０．２５重量％以下、又は約０．２４重量％以下、又は約０．２３重量％以下、又は約０．２２重量％以下、又は約０．２１重量％以下、又は約０．２重量％以下、又は約０．１９重量％以下、又は約０．１８重量％以下、又は約０．１７重量％以下、又は約０．１６重量％以下、又は約０．１５重量％以下、又は約０．１４重量％以下、又は約０．１３重量％以下、又は約０．１２重量％以下、又は約０．１１重量％以下、又は約０．１重量％以下、又は約０．０９重量％以下、又は約０．０８重量％以下、又は約０．０７重量％以下、又は約０．０６重量％以下、又は約０．０５重量％以下、又は実質的な重量損失の硝酸重量損失パラメータを含む、実施形態５６の方法。
【０１４６】
実施形態５８．多孔質セラミック媒体が、約８０ｐｐｍ以下、又は約７５ｐｐｍ以下、又は約７０ｐｐｍ以下、又は約６５ｐｐｍ以下、又は約６０ｐｐｍ以下、又は約５５ｐｐｍ以下、又は約５０ｐｐｍ以下のポスト硝酸耐性パラメータを含む、実施形態４３の方法。
【０１４７】
実施形態５９．多孔質セラミック媒体が、約５００ｐｐｍ以下、又は約４５０ｐｐｍ以下、又は約４００ｐｐｍ以下、又は約３５０ｐｐｍ以下、又は約３００ｐｐｍ以下、又は約２５０ｐｐｍ以下、又は約２４０ｐｐｍ以下、又は約２３０ｐｐｍ以下、又は約２２０ｐｐｍ以下、又は約２１０ｐｐｍ以下、又は約２００ｐｐｍ以下、又は約１９０ｐｐｍ以下、又は約１８０ｐｐｍ以下、又は約１７０ｐｐｍ以下、又は約１６０ｐｐｍ以下、又は約１５０ｐｐｍ以下、又は約１４０ｐｐｍ以下、又は約１３０ｐｐｍ以下、又は約１２０ｐｐｍ以下、又は約１１０ｐｐｍ以下のＨＣｌ酸耐性パラメータを含む、実施形態５８の方法。
【０１４８】
実施形態６０．多孔質セラミック媒体が、約１０重量％以下、又は約９重量％以下、又は約８重量％以下、又は約７重量％以下、又は約６重量％以下、又は約５重量％以下、又は約４重量％以下、又は約３重量％以下、又は約２重量％以下、又は約１重量％以下、又は約０．９重量％以下、又は約０．８重量％以下、又は約０．７重量％以下、又は約０．６重量％以下、又は約０．５重量％以下、又は約０．４重量％以下、又は約０．３重量％以下、又は約０．２重量％以下、又は約０．１重量％以下、又は実質的な重量損失のＨＣｌ酸重量損失パラメータを含む、実施形態４３の方法。
【０１４９】
実施形態６１．多孔質セラミック媒体が、約８０ｐｐｍ以下、又は約７５ｐｐｍ以下、又は約７０ｐｐｍ以下、又は約６５ｐｐｍ以下、又は約６０ｐｐｍ以下、又は約５５ｐｐｍ以下、又は約５０ｐｐｍ以下のポストＨＣｌ酸耐性パラメータを含む、実施形態６０の方法。
【０１５０】
実施形態６２．多孔質セラミック媒体が、球形媒体を含む、上記実施形態のいずれか１つに記載の方法。
【０１５１】
実施形態６３．球形媒体が、少なくとも約０．３ｍｍ、又は少なくとも約０．４ｍｍ、又は少なくとも約０．５ｍｍ、又は少なくとも約０．６ｍｍ、又は少なくとも約０．７ｍｍ、又は少なくとも約０．８ｍｍ、又は少なくとも約０．９ｍｍ、又は少なくとも約１．０ｍｍ、又は少なくとも約３ｍｍ、又は少なくとも約５ｍｍ、又は少なくとも約８ｍｍ、又は少なくとも約１０ｍｍ、又は少なくとも約１３ｍｍ、又は少なくとも約１５ｍｍあるいは少なくとも約１８ｍｍの平均直径を含む、実施形態６２の方法。
【０１５２】
実施形態６４．球形媒体が、約５０ｍｍ以下、又は約４８ｍｍ以下、又は約４５ｍｍ以下、又は約４３ｍｍ以下、又は約４０ｍｍ以下、又は約３８ｍｍ以下、又は約３５ｍｍ以下、又は約３３ｍｍ以下、又は約３０ｍｍ以下、又は約２８ｍｍ以下、又は約２５ｍｍ以下、又は約２３ｍｍ以下あるいは約２０ｍｍ以下の平均直径を含む、実施形態６２の方法。
【０１５３】
実施形態６５．媒体が、触媒担体として使用するために構成された媒体の特定の形状を含む、上記実施形態のいずれか１つに記載の方法。
【０１５４】
実施形態６６．媒体が、多孔質機能媒体として使用するために構成された媒体の特定の形状を含む、上記実施形態のいずれか１つに記載の方法。
【０１５５】
例
【０１５６】
本明細書に記載の概念は、以下の例にてさらに説明され、これらは、特許請求の範囲に記載される本発明の範囲を限定しない。
【０１５７】
例１
【０１５８】
本明細書に記載の実施形態に従って、１６個の多孔質セラミック媒体サンプルＳ１〜Ｓ１６を調製した。
【０１５９】
多孔質セラミック媒体サンプルＳ１を、高強度ミキサーでセラミック原料の４成分バッチ混合物を調製することによって形成した。多孔質セラミック媒体サンプルＳ１のバッチ混合物には、１７２０グラムのテネシーボールクレイ、１６８０グラムの未処理のパーライト、６００グラムの微粉砕長石粉末、及び４グラムの１８００グリット炭化ケイ素粉末が含まれていた。バッチを完全に混合し、次に５００グラムの水を加え、バッチをさらに３分間混合した。次に、バッチをミキサーから取り出し、８メッシュのスクリーンに通し、含水量を測定した。次に、８メッシュ以下のセミウェット材料を回転球体プレス機に供給した。次に、得られた球体を収集し、水分が１％未満になるまで９０℃で乾燥させた。乾燥した球体を石英匣鉢に入れ、１２４０℃に３時間の浸漬時間加熱した。
【０１６０】
多孔質セラミック媒体サンプルＳ２を、高強度ミキサーでセラミック原料の５成分バッチ混合物を調製することによって形成した。多孔質セラミック媒体サンプルＳ２のバッチ混合物には、１６００グラムのテネシーボールクレイ、１４００グラムの未処理のパーライト、６００グラムの微粉砕長石粉末、４グラムの１８００グリット炭化ケイ素粉末、及び４００グラムの高表面積（＞７５０ｍ２／ｇ）非晶質シリカが含まれていた。バッチを完全に混合し、次に５７５グラムの水を加え、バッチをさらに３分間混合した。次に、バッチをミキサーから取り出し、１４メッシュのスクリーンに通し、含水量を測定した。次に、１４メッシュ以下のセミウェット材料を回転球体プレス機に供給した。得られた球体を収集し、水分が１％未満になるまで９０℃で乾燥させた。乾燥した球体を石英匣鉢に入れ、１２４０℃に３時間の浸漬時間加熱した。
【０１６１】
多孔質セラミック媒体サンプルＳ３を、高強度ミキサーでセラミック原料の５成分バッチ混合物を調製することによって形成した。多孔質セラミック媒体サンプルＳ３のバッチ混合物には、１２００グラムのテネシーボールクレイ、１６００グラムの未処理のパーライト、８００グラムの微粉砕長石粉末、４グラムの１８００グリット炭化ケイ素粉末、及び４００グラムの高表面積（＞２００ｍ２／ｇ）非晶質シリカが含まれていた。バッチを完全に混合し、次に１０００グラムの水を加え、バッチをさらに３分間混合した。次に、バッチをミキサーから取り出し、１２メッシュのスクリーンに通し、含水量を測定した。次に、１２メッシュ以下のセミウェット材料を回転球体プレス機に供給した。得られた球体を収集し、水分が１％未満になるまで９０℃で乾燥させた。乾燥した球体を石英匣鉢に入れ、１２４０℃に３時間の浸漬時間加熱した。
【０１６２】
多孔質セラミック媒体サンプルＳ４を、高強度ミキサーでセラミック原料の５成分バッチ混合物を調製することによって形成した。多孔質セラミック媒体サンプルＳ４のバッチ混合物には、上記の多孔質セラミック媒体サンプルＳ３に記載された各原料と同じ材料及び重量が含まれていた。バッチを完全に混合し、次に１１７５グラムの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１７０℃に３時間の浸漬時間加熱した。
【０１６３】
多孔質セラミック媒体サンプルＳ５を、高強度ミキサーでセラミック原料の５成分バッチ混合物を調製することによって形成した。多孔質セラミック媒体サンプルＳ５のバッチ混合物には、１２００グラムのテネシーボールクレイ、２００グラムのミシシッピボールクレイ、１８００グラムの未処理のパーライト、８００グラムの微粉砕長石粉末、及び４グラムの１８００グリット炭化ケイ素粉末が含まれていた。バッチを完全に混合し、次に５３０グラムの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１７０℃に３時間の浸漬時間加熱した。
【０１６４】
多孔質セラミック媒体サンプルＳ６を、高強度ミキサーでセラミック原料の５成分バッチ混合物を調製することによって形成した。多孔質セラミック媒体サンプルＳ６のバッチ混合物には、１３０５グラムの粘土＃２ジャーマンクレイ（Ｃｌａｙ  ＃２  Ｇｅｒｍａｎ  ｃｌａｙ）、９００グラムの１６０表面積シリカ＃１（１６０  ｓｕｒｆａｃｅ  ａｒｅａ  ｓｉｌｉｃａ  ＃１）、１８００グラムの未処理のパーライト、４９５グラムの微粉砕長石粉末、及び２．２５グラムの１８００グリット炭化ケイ素粉末が含まれていた。バッチを完全に混合し、次に１９５０グラムの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１７０℃に３時間の浸漬時間加熱した。
【０１６５】
多孔質セラミック媒体サンプルＳ７を、高強度ミキサーでセラミック原料の５成分バッチ混合物を調製することによって形成した。多孔質セラミック媒体サンプルＳ７のバッチ混合物には、９６０グラムの粘土＃２ジャーマンクレイ（Ｃｌａｙ  ＃２  Ｇｅｒｍａｎ  ｃｌａｙ）、９００グラムの１６０表面積シリカ＃１（１６０  ｓｕｒｆａｃｅ  ａｒｅａ  ｓｉｌｉｃａ  ＃１）、７５０グラムの未処理のパーライト、３９０グラムの微粉砕長石粉末、及び１．５グラムの１８００グリット炭化ケイ素粉末、並びに３６グラムのデンプンバインダーが含まれていた。バッチを完全に混合し、次に１７３６グラムの水を加え、バッチをさらに３分間混合した。バッチをミキサーから取り出し、回転プレス機に供給した。得られた球体を収集し、水分が１％未満になるまで９０℃で乾燥させた。乾燥した球体を石英匣鉢に入れ、１２１５℃に３時間の浸漬時間加熱した。
【０１６６】
多孔質セラミック媒体サンプルＳ８を、高強度ミキサーでセラミック原料の４成分バッチ混合物を調製することによって形成した。多孔質セラミック媒体サンプルＳ８のバッチ混合物には、１２００グラムの天然粘土、１２６０グラムの未処理のパーライト、５４０グラムの微粉砕長石粉末、及び３グラムの１８００グリット炭化ケイ素粉末が含まれていた。バッチを完全に混合し、次に３５０グラムの水を加え、バッチをさらに３分間混合した。バッチをミキサーから取り出し、回転プレス機に供給した。得られた球体を収集し、水分が１％未満になるまで９０℃で乾燥させた。乾燥した球体を石英匣鉢に入れ、１１５０℃に３時間の浸漬時間加熱した。
【０１６７】
多孔質セラミック媒体サンプルＳ９を、高強度ミキサーでセラミック原料の４成分バッチ混合物を調製することによって形成した。多孔質セラミック媒体サンプルＳ９のバッチ混合物には、１５００グラムの天然粘土、１２００グラムの未処理のパーライト、３００グラムの微粉砕長石粉末、及び３グラムの１８００グリット炭化ケイ素粉末が含まれていた。バッチを完全に混合し、次に３５０グラムの水を加え、バッチをさらに３分間混合した。バッチをミキサーから取り出し、回転プレス機に供給した。得られた球体を収集し、水分が１％未満になるまで９０℃で乾燥させた。乾燥した球体を石英匣鉢に入れ、１１５０℃に３時間の浸漬時間加熱した。
【０１６８】
多孔質セラミック媒体サンプルＳ１０を、高強度ミキサーでセラミック原料の４成分バッチ混合物を調製することによって形成した。多孔質セラミック媒体サンプルＳ１０のバッチ混合物には、９００グラムの天然粘土、１５００グラムの未処理のパーライト、６００グラムの微粉砕長石粉末、及び３グラムの１８００グリット炭化ケイ素粉末が含まれていた。バッチを完全に混合し、次に４９１グラムの水を加え、バッチをさらに３分間混合した。バッチをミキサーから取り出し、回転プレス機に供給した。得られた球体を収集し、水分が１％未満になるまで９０℃で乾燥させた。乾燥した球体を石英匣鉢に入れ、１１５０℃に３時間の浸漬時間加熱した。
【０１６９】
多孔質セラミック媒体サンプルＳ１１を、高強度ミキサーでセラミック原料の４成分バッチ混合物を調製することによって形成した。多孔質セラミック媒体サンプルＳ１１のバッチ混合物には、１０５０グラムの天然粘土、１３５０グラムの未処理のパーライト、６００グラムの微粉砕長石粉末、及び３グラムの１８００グリット炭化ケイ素粉末が含まれていた。バッチを完全に混合し、次に３１８グラムの水を加え、バッチをさらに３分間混合した。バッチをミキサーから取り出し、回転プレス機に供給した。得られた球体を収集し、水分が１％未満になるまで９０℃で乾燥させた。乾燥した球体を石英匣鉢に入れ、１１５０℃に３時間の浸漬時間加熱した。
【０１７０】
多孔質セラミック媒体サンプルＳ１２を、高強度ミキサーでセラミック原料の４成分バッチ混合物を調製することによって形成した。多孔質セラミック媒体サンプルＳ１２のバッチ混合物には、３０ポンドの天然粘土、２４ポンドの未処理のパーライト、６ポンドの微粉砕長石粉末、及び２８グラムの１８００グリット炭化ケイ素粉末が含まれていた。乾燥したバッチを完全に混合し、次に１０ポンドの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１５０℃に３時間の浸漬時間加熱した。
【０１７１】
多孔質セラミック媒体サンプルＳ１３を、高強度ミキサーでセラミック原料の４成分バッチ混合物を調製することによって形成した。多孔質セラミック媒体サンプルＳ１３のバッチ混合物には、３０ポンドの天然粘土、２４ポンドの未処理のパーライト、６ポンドの微粉砕長石粉末、及び２８グラムの１８００グリット炭化ケイ素粉末が含まれていた。乾燥したバッチを完全に混合し、次に１０ポンドの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１３０℃に３時間の浸漬時間加熱した。
【０１７２】
多孔質セラミック媒体サンプルＳ１４を、高強度ミキサーでセラミック原料の４成分バッチ混合物を調製することによって形成した。多孔質セラミック媒体サンプルＳ１４のバッチ混合物には、３０ポンドの天然粘土、２４ポンドの未処理のパーライト、６ポンドの微粉砕長石粉末、及び２８グラムの１８００グリット炭化ケイ素粉末が含まれていた。バッチを完全に混合し、次に９ポンドの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１１５０℃に３時間の浸漬時間加熱した。
【０１７３】
多孔質セラミック媒体サンプルＳ１５を、高強度ミキサーでセラミック原料の５成分バッチ混合物を調製することによって形成した。多孔質セラミック媒体サンプルＳ１５のバッチ混合物には、１６ポンドの天然粘土、１２．５ポンドの未処理のパーライト、６．５ポンドの微粉砕長石粉末、１５ポンドの表面積約１６０ｍ２／ｇのシリカ、及び１１．４グラムの１８００グリット炭化ケイ素粉末が含まれていた。バッチを完全に混合し、次に１６．９ポンドの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１２００℃に３時間の浸漬時間加熱した。
【０１７４】
多孔質セラミック媒体サンプルＳ１６を、高強度ミキサーでセラミック原料の５成分バッチ混合物を調製することによって形成した。多孔質セラミック媒体サンプルＳ１６のバッチ混合物には、１６ポンドの天然粘土、１２．５ポンドの未処理のパーライト、６．５ポンドの微粉砕長石粉末、１５ポンドの表面積約１６０ｍ２／ｇのシリカ、及び１１．４グラムの１８００グリット炭化ケイ素粉末が含まれていた。バッチを完全に混合し、次に１６．９ポンドの水を加え、バッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、１２５０℃に３時間の浸漬時間加熱した。
【０１７５】
サンプルＳ１〜Ｓ１６のそれぞれの原料バッチ混合物の組成を以下の表１にまとめる。原料成分の含有量は、サンプルの多孔質セラミック媒体を形成するために使用される原料混合物の総重量の割合として、重量％で記録される。
【表１】
2021530419.tif 000003
【０１７６】
最終的に形成されたサンプルＳ１〜Ｓ１６の化学組成を以下の表２にまとめる。化学成分の含有量は、最終的に形成されたサンプルの多孔質セラミック媒体の総重量の割合として、重量％として記録される。
【表２】
2021530419.tif 000004
【０１７７】
最終的に形成されたサンプルＳ１〜Ｓ１６の相組成を以下の表３にまとめる。相成分は、最終的に形成されたサンプルの多孔質セラミック媒体中に「存在する」か「なし」であるかとして記録される。
【表３】
2021530419.tif 000005
【０１７８】
最終的に形成されたサンプルＳ１〜Ｓ１６の物理的性質を以下の表４にまとめる。
【表４】
2021530419.tif 000006
【０１７９】
最終的に形成されたサンプルＳ１〜Ｓ１６を試験して、本明細書に記載の試験に従って、それらの硝酸耐性パラメータ及び硝酸重量損失パラメータを決定した。この最終的に形成されたサンプルＳ１〜Ｓ１６はすべて、ゼロ又は重量損失のない硝酸重量損失パラメータを示した。最終的に形成された各サンプルＳ１〜Ｓ１６の試験からの元素分析を、最終的な硝酸耐性パラメータと共に以下の表５にまとめる。ゼロの項目は、浸出されたそれぞれの元素の量がすべての元素のＩＣＰの検出限界を下回っていたことを示す。
【表５】
2021530419.tif 000007
【０１８０】
最終的に形成されたサンプルＳ１、Ｓ５、Ｓ７、及びＳ８を試験して、本明細書に記載の試験に従って、それらのＨＣｌ酸耐性パラメータ及びＨＣｌ酸重量損失パラメータを決定した。この最終的に形成されたサンプルＳ１、Ｓ５、Ｓ７、及びＳ８はすべて、ゼロ又は重量損失のないＨＣｌ酸重量損失パラメータを示した。最終的に形成された各サンプルＳ１、Ｓ５、Ｓ７、及びＳ８の試験からの元素分析を、最終的なＨＣｌ酸耐性パラメータと共に以下の表６にまとめる。ゼロの項目は、浸出されたそれぞれの元素の量がすべての元素のＩＣＰの検出限界を下回っていたことを示す。
【表６】
2021530419.tif 000008
【０１８１】
例２
【０１８２】
本明細書に記載の実施形態に従って形成されたサンプルと比較するために、６つの比較サンプルＣＳ１〜ＣＳ６を調製した。
【０１８３】
比較サンプルＣＳ１を、高強度ミキサーでセラミック原料の４成分バッチ混合物を調製することによって形成した。比較サンプルＣＳ１のバッチ混合物には、３０ポンドの天然粘土、２４ポンドの未処理のパーライト、６ポンドの微粉砕長石粉末、及び２８グラムの１８００グリット炭化ケイ素粉末が含まれていた。バッチを完全に混合し、次に１０ポンドの水を加え、次にバッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、９５０℃に３時間の浸漬時間加熱した。
【０１８４】
比較サンプルＣＳ２を、高強度ミキサーでセラミック原料の４成分バッチ混合物を調製することによって形成した。比較サンプルＣＳ２のバッチ混合物には、３０ポンドの天然粘土、２４ポンドの未処理のパーライト、６ポンドの微粉砕長石粉末、及び２８グラムの１８００グリット炭化ケイ素粉末が含まれていた。バッチを完全に混合し、次に１０ポンドの水を加え、次にバッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、９００℃に３時間の浸漬時間加熱した。
【０１８５】
比較サンプルＣＳ３を、高強度ミキサーでセラミック原料の４成分バッチ混合物を調製することによって形成した。比較サンプルＣＳ３のバッチ混合物には、６００グラムの天然粘土、８００グラムの未処理のパーライト、４００グラムの微粉砕長石粉末、及び２００グラムの非晶質シリカが含まれていた。バッチを完全に混合し、次に６００グラムの水を加え、次にバッチをさらに３分間混合した。バッチをミキサーから取り出し、ダイを通して押し出し、円筒形のペレットを形成するように切断し、回転ドラムで丸め、次に得られた球体を収集し、水分が１％未満になるまで９０℃で乾燥させた。乾燥した球体を石英匣鉢に入れ、９５０℃に３時間の浸漬時間加熱した。
【０１８６】
比較サンプルＣＳ４を、高強度ミキサーでセラミック原料の４成分バッチ混合物を調製することによって形成した。比較サンプルＣＳ４のバッチ混合物には、１６００グラムの天然粘土、１０００グラムの微粉砕長石粉末、１４００グラムの非晶質シリカ、及び４グラムの微細ＳｉＣ粉末が含まれていた。バッチを完全に混合し、次に２９５０グラムの水を加え、バッチをさらに３分間混合した。次に、バッチをミキサーから取り出し、８メッシュのスクリーンに通し、含水量を測定した。次に、８メッシュ以下のセミウェット材料を回転球体プレス機に供給した。次に、得られた球体を収集し、水分が１％未満になるまで９０℃で乾燥させた。乾燥した球体を石英匣鉢に入れ、１０５０℃に３時間の浸漬時間加熱した。
【０１８７】
比較サンプルＣＳ５を、高強度ミキサーでセラミック原料の４成分バッチ混合物を調製することによって形成した。比較サンプルＣＳ５のバッチ混合物には、１６００グラムの天然粘土、１０００グラムの微粉砕長石粉末、１４００グラムの非晶質シリカ、及び４グラムの微細ＳｉＣ粉末が含まれていた。バッチを完全に混合し、次に２９５０グラムの水を加え、バッチをさらに３分間混合した。次に、バッチをミキサーから取り出し、８メッシュのスクリーンに通し、含水量を測定した。８メッシュ以下のセミウェット材料を回転球体プレス機に供給した。得られた球体を収集し、水分が１％未満になるまで９０℃で乾燥させた。乾燥した球体を石英匣鉢に入れ、１０００℃に３時間の浸漬時間加熱した。
【０１８８】
比較サンプルＣＳ６は、本明細書に記載の実施形態に従って形成された多孔質セラミック材料と同様の気孔体積及び化学分析を有するが、異なる原料から製造されており、したがって異なる相組成を有する市販の触媒担体であった。
【０１８９】
最終的に形成された比較サンプルＣＳ１〜ＣＳ６の化学組成を以下の表７にまとめる。化学成分の含有量は、最終的に形成されたサンプルの多孔質セラミック媒体の総重量の割合として、重量％として記録される。
【表７】
2021530419.tif 000009
【０１９０】
最終的に形成された比較サンプルＣＳ１〜ＣＳ６の相組成を以下の表８にまとめる。相成分は、最終的に形成されたサンプルの多孔質セラミック媒体中に「存在する」か「なし」であるかとして記録される。
【表８】
2021530419.tif 000010
【０１９１】
表８に示すように、比較サンプルＣＳ１〜ＣＳ６のいずれも、非晶質ケイ酸塩相、結晶性シリカ相及びムライト相の組み合わせ（つまり、本明細書に記載の実施形態に従って形成された多孔質セラミック媒体サンプルＳ１〜Ｓ１６のすべてに示される相成分の組み合わせ）を示さなかった。
【０１９２】
最終的に形成された比較サンプルＣＳ１〜ＣＳ６の物理的性質を以下の表９にまとめる。
【表９】
2021530419.tif 000011
【０１９３】
最終的に形成された比較サンプルＣＳ１〜ＣＳ６を試験して、本明細書に記載の試験に従って、それらの硝酸耐性パラメータ及び硝酸重量損失パラメータを決定した。最終的に形成された各比較サンプルＣＳ１〜ＣＳ６の試験からの硝酸重量損失パラメータ及び元素分析を、最終的な硝酸耐性パラメータと共に以下の表１０にまとめる。
【表１０】
2021530419.tif 000012
【０１９４】
最終的に形成された比較サンプルＣＳ１、及びＣＳ３〜ＣＳ６を試験して、本明細書に記載の試験に従って、それらのＨＣｌ酸耐性パラメータを決定した。最終的に形成された各比較サンプルＣＳ１〜ＣＳ６の試験からの元素分析を、最終的なＨＣｌ酸耐性パラメータと共に以下の表１１にまとめる。
【表１１】
2021530419.tif 000013
【０１９５】
図２は、本明細書に記載の実施形態に従って形成された多孔質セラミック媒体サンプルＳ１〜Ｓ１６及び比較サンプルＣＳ１〜ＣＳ６について測定された「総開気孔率」対「硝酸耐性パラメータ」のプロットを含む。図に明確に示されているように、多孔質セラミック媒体サンプルＳ１〜Ｓ１６は、予想外に低い硝酸耐性パラメータ（つまり、より優れた耐酸性）を示したが、比較サンプルと比較して、相対的に高いレベルの総開気孔率（つまり、２５体積％を超える総開気孔率）を有する。
【０１９６】
図３は、本明細書に記載の実施形態に従って形成された多孔質セラミック媒体サンプルＳ１〜Ｓ１６及び比較サンプルＣＳ１〜ＣＳ６について測定された「総開気孔率」対「ＨＣｌ酸耐性パラメータ」のプロットを含む。この場合も、図に明確に示されているように、多孔質セラミック媒体サンプルＳ１〜Ｓ１６は、予想外に低いＨＣｌ酸耐性パラメータ（つまり、より優れた耐酸性）を示したが、比較サンプルと比較して、相対的に高いレベルの総開気孔率（つまり、２５体積％を超える総開気孔率）を有する。
【０１９７】
概要又は例において前述した行為のすべてが必要であるとは限らず、特定の行為の一部は不要である場合があり、１つ以上のさらに別の行為が、前述の行為に加えて実施される場合があることに留意されたい。さらに、行為が記載されている順序は、必ずしもそれらが実施される順序であるとは限らない。
【０１９８】
特定の実施形態に関して、利益、他の利点、及び問題の解決策を上で説明した。しかしながら、これらの利益、利点、問題の解決策、並びに、何らかの利益、利点、又は解決策を発生させたり、より顕著なものにしたりする可能性のあるあらゆる特徴（複数可）は、特許請求の範囲のいずれか又はすべての重要な、必要な、又は不可欠な特徴として解釈しないものとする。
【０１９９】
本明細書に記載の実施形態の明細書及び図は、様々な実施形態の構造の一般的な理解を提供することが意図される。明細書及び図は、本明細書に記載の構造又は方法を使用する装置及びシステムの要素及び特徴のすべての網羅的及び包括的な説明として機能することを意図したものではない。別個の実施形態はまた、単一の実施形態において組み合わせて提供されてもよく、反対に、簡潔さのために単一の実施形態の文脈に記載の様々な特徴もまた、別個に又は任意の下位組み合わせで提供されてもよい。さらに、範囲内に記載の値への言及は、その範囲内の各値及びすべての値を含む。多数の他の実施形態は、本明細書を読んだ後にのみ当業者に明らかとなり得る。構造的置換、論理的置換、又は別の変更が本開示の範囲から逸脱することなくなされることができるように、他の実施形態が使用されかつそれから派生してもよい。したがって、本開示は、限定的であるよりもむしろ例示的であると見なされるべきである。
【図１】
2021530419.tif 000014
【図２】
2021530419.tif 000015
【図３】
2021530419.tif 000016
【国際調査報告】
2021530419.tif 000017
2021530419.tif 000018